(57)【特許請求の範囲】
【請求項１】
透明支持体上にディスコティック液晶性分子から形成された光学的異方性層を有する光学補償シートであって、光学的異方性層が、さらに１，３，５−トリアジン環を有する化合物を、ディスコティック液晶性分子の量の０．０１乃至２０重量％の量で含み、ディスコティック液晶性分子の円盤面と透明支持体表面との平均傾斜角が５°未満の状態でディスコティック液晶性分子が配向しており、その配向状態でディスコティック液晶性分子が固定されていることを特徴とする光学補償シート。
【請求項２】
ディスコティック液晶性分子が重合により固定されている請求項１に記載の光学補償シート。
【請求項３】
光学的異方性層が、さらにセルロースの低級脂肪酸エステルを、ディスコティック液晶性分子の量の０．０１乃至１重量％の量で含む請求項１に記載の光学補償シート。
【請求項４】
光学的異方性層が、さらに含フッ素界面活性剤を、ディスコティック液晶性分子の量の２乃至３０重量％の量で含む請求項１に記載の光学補償シート。
【請求項５】
光学補償シートが、さらにディスコティック液晶性分子から形成された第２光学的異方性層を有し、第２光学的異方性層内でディスコティック液晶性分子の円盤面と透明支持体表面との平均傾斜角が５°以上の状態でディスコティック液晶性分子が配向しており、該傾斜角がディスコティック液晶性分子の円盤面と透明支持体表面との間の距離に伴って変化している請求項１に記載の光学補償シート。
【請求項６】
１，３，５−トリアジン環を有する化合物がメラミン化合物である請求項１に記載の光学補償シート。
【請求項７】
１，３，５−トリアジン環を有する化合物がメラミンポリマーである請求項６に記載の光学補償シート。
【請求項８】
透明支持体上にディスコティック液晶性分子から形成された光学的異方性層を有する光学補償シートであって、ディスコティック液晶性分子の円盤面と透明支持体表面との平均傾斜角が５°未満の状態でディスコティック液晶性分子が配向しており、その配向状態でディスコティック液晶性分子が重合により固定され、１，３，５−トリアジン環を有する化合物とディスコティック液晶性分子とが重合している状態で光学的異方性層に含まれていることを特徴とする光学補償シート。
【請求項９】
光学補償シートが、さらにディスコティック液晶性分子から形成された第２光学的異方性層を有し、第２光学的異方性層内でディスコティック液晶性分子の円盤面と透明支持体表面との平均傾斜角が５°以上の状態でディスコティック液晶性分子が配向しており、該傾斜角がディスコティック液晶性分子の円盤面と透明支持体表面との間の距離に伴って変化している請求項８に記載の光学補償シート。
【請求項１０】
ＶＡ型液晶セル、その両側に配置された二枚の偏光板およびＶＡ型液晶セルと一方または両方の偏光板との間に配置された一枚または二枚の光学補償シートからなるＶＡ型液晶表示装置であって、光学補償シートが透明支持体上にディスコティック液晶性分子から形成された光学的異方性層を有し、光学的異方性層が、さらに１，３，５−トリアジン環を有する化合物を、ディスコティック液晶性分子の量の０．０１乃至２０重量％の量で含み、ディスコティック液晶性分子の円盤面と透明支持体表面との平均傾斜角が５°未満の状態でディスコティック液晶性分子が配向しており、その配向状態でディスコティック液晶性分子が固定されていることを特徴とするＶＡ型液晶表示装置。
【請求項１１】
ＯＣＢ型液晶セル、その両側に配置された二枚の偏光板およびＯＣＢ型液晶セルと一方または両方の偏光板との間に配置された一枚または二枚の光学補償シートからなるＯＣＢ型液晶表示装置であって、光学補償シートが透明支持体上にディスコティック液晶性分子から形成された光学的異方性層を有し、光学的異方性層が、さらに１，３，５−トリアジン環を有する化合物を、ディスコティック液晶性分子の量の０．０１乃至２０重量％の量で含み、ディスコティック液晶性分子の円盤面と透明支持体表面との平均傾斜角が５°未満の状態でディスコティック液晶性分子が配向しており、その配向状態でディスコティック液晶性分子が固定されていることを特徴とするＯＣＢ型液晶表示装置。
【請求項１２】
光学補償シートが、さらにディスコティック液晶性分子から形成された第２光学的異方性層を有し、第２光学的異方性層内でディスコティック液晶性分子の円盤面と透明支持体表面との傾斜角が５°以上の状態でディスコティック液晶性分子が配向しており、該傾斜角がディスコティック液晶性分子の円盤面と透明支持体表面との間の距離に伴って変化している請求項１１に記載のＯＣＢ型液晶表示装置。
【発明の詳細な説明】
【０００１】
【産業上の利用分野】
本発明は、透明支持体上にディスコティック液晶性分子から形成された光学的異方性層を有する光学補償シート、およびそれを用いた液晶表示装置に関する。
【０００２】
【従来の技術】
液晶表示装置は、液晶セル、偏光板および液晶セルと偏光板との間に設けられる光学補償シート（位相差板）からなる。
液晶セルは、棒状液晶性分子、それを封入するための二枚の基板および棒状液晶性分子に電圧を加えるための電極層からなる。封入した棒状液晶性分子を配向させるため、二枚の基板には配向膜が設けられる。
光学補償シート（位相差板）は、液晶セルに表示される画像の着色を除去するために用いられる。光学補償シートに、液晶セルの視野角を拡大する機能を付与する場合もある。光学補償シートとしては、延伸複屈折フイルムが従来から使用されている。
【０００３】
延伸複屈折フイルムに代えて、透明支持体上にディスコティック液晶性分子を含む光学的異方性層を有する光学補償シートを使用することも提案されている。光学的異方性層は、ディスコティック液晶性分子を配向させ、その配向状態を固定することにより形成する。ディスコティック液晶性分子は、一般に大きな複屈折率を有する。また、ディスコティック液晶性分子には、多様な配向形態がある。従って、ディスコティック液晶性分子を用いることで、従来の延伸複屈折フイルムでは得ることができない光学的性質を有する光学補償シートを製造することができる。ディスコティック液晶性分子を用いた光学補償シートについては、特開平６−２１４１１６号公報、米国特許５５８３６７９号、同５６４６７０３号、西独特許公報３９１１６２０Ａ１号の各明細書に記載がある。
【０００４】
【発明が解決しようとする課題】
特開平２−１７６６２５号公報に、棒状液晶性分子を電圧無印加時に実質的に垂直に配向させ、電圧印加時に実質的に水平に配向させる垂直配向(Vertical Alignment)液晶モードの液晶セルを用いた液晶表示装置が開示されている。垂直配向（ＶＡ）液晶モードは、従来の液晶モードと比較して、視野角が広く、応答が高速であるとの利点がある。垂直配向（ＶＡ）液晶モードの液晶表示装置は、既に試作品が出展されている（日経マイクロデバイスＮｏ．１３６、ｐ．１４７、１９９６）。
米国特許４５８３８２５号、同５４１０４２２号の各明細書には、棒状液晶性分子を液晶セルの上部と下部とで実質的に逆の方向に（対称的に）配向させるベンド配向モードの液晶セルを用いた液晶表示装置が開示されている。棒状液晶性分子が液晶セルの上部と下部とで対称的に配向しているため、ベンド配向モードの液晶セルは、自己光学補償機能を有する。そのため、この液晶モードは、ＯＣＢ(Optically Compensatory Bend) 液晶モードとも呼ばれる。ＯＣＢ液晶モードの液晶表示装置は、液晶セルに表示される画像の応答が速いとの利点がある。
【０００５】
ＶＡ液晶モードやＯＣＢ液晶モードには、従来の液晶モードと比較すると、視野角が広く、応答が速いとの特徴がある。しかし、従来から使用されているＣＲＴと比較すると、さらに改良が必要である。
ＶＡ液晶モードやＯＣＢ液晶モードの液晶表示装置をさらに改良するため、従来の液晶モードと同様に光学補償シートを用いることが考えられる。しかし、従来の液晶表示装置に使用されている公知の光学補償シートは、ＶＡあるいはＯＣＢ液晶モードの液晶表示装置では、光学補償機能が不充分であった。
ＶＡあるいはＯＣＢ液晶モードでは、棒状液晶性分子の多くが実質的に垂直に配向している。実質的に垂直に配向している棒状液晶性分子の光学的異方性を、光学的に補償するためには、光軸が傾斜していない負の大きな光学異方性を有する光学補償シートが必要である。延伸複屈折フイルム、例えば二軸延伸したポリカーボネートを用いて、上記の光学的な性質を有するフイルムを製造することは可能ではあるが、フイルムの寸度安定性や生産コストの観点で問題があった。
【０００６】
前述したように、延伸複屈折フイルムに代えて、ディスコティック液晶性分子を含む光学的異方性層と透明支持体とを有する光学補償シートを使用することが提案されている。しかし、これまで提案されたディスコティック液晶性分子を用いる光学補償シートには、光軸が傾斜していない負の大きな光学異方性を有するシートは含まれていない。
本発明者は、ディスコティック液晶性分子を用いて、光軸が傾斜していない負の大きな光学異方性を有する光学補償シートを製造しようと試みた。しかし、従来の技術に記載されている方法では、光学的異方性層の光軸を実質的に傾斜させない（５°未満とする）ことが非常に困難であった。
本発明の目的は、光軸が傾斜していない負の大きな光学異方性を有する光学補償シートを提供することである。
また、本発明の目的は、ＶＡ液晶モードまたはＯＣＢ液晶モードの液晶表示装置に適した光学補償シートを提供することでもある。
さらに、本発明の目的は、視野角がさらに改善されたＶＡ液晶モードまたはＯＣＢ液晶モードの液晶表示装置を提供することでもある。
【０００７】
【課題を解決するための手段】
本発明の目的は、下記（１）〜（９）の光学補償シートおよび下記（１０）〜（１２）の液晶表示装置により達成された。
（１）透明支持体上にディスコティック液晶性分子から形成された光学的異方性層を有する光学補償シートであって、光学的異方性層が、さらに１，３，５−トリアジン環を有する化合物を、ディスコティック液晶性分子の量の０．０１乃至２０重量％の量で含み、ディスコティック液晶性分子の円盤面と透明支持体表面との平均傾斜角が５°未満の状態でディスコティック液晶性分子が配向しており、その配向状態でディスコティック液晶性分子が固定されていることを特徴とする光学補償シート。
（２）ディスコティック液晶性分子が重合により固定されている（１）に記載の光学補償シート。
（３）光学的異方性層が、さらにセルロースの低級脂肪酸エステルを、ディスコティック液晶性分子の量の０．０１乃至１重量％の量で含む（１）に記載の光学補償シート。
（４）光学的異方性層が、さらに含フッ素界面活性剤を、ディスコティック液晶性分子の量の２乃至３０重量％の量で含む（１）に記載の光学補償シート。
（５）光学補償シートが、さらにディスコティック液晶性分子から形成された第２光学的異方性層を有し、第２光学的異方性層内でディスコティック液晶性分子の円盤面と透明支持体表面との平均傾斜角が５°以上の状態でディスコティック液晶性分子が配向しており、該傾斜角がディスコティック液晶性分子の円盤面と透明支持体表面との間の距離に伴って変化している（１）に記載の光学補償シート。
（６）１，３，５−トリアジン環を有する化合物がメラミン化合物である（１）に記載の光学補償シート。
（７）１，３，５−トリアジン環を有する化合物がメラミンポリマーである（６）に記載の光学補償シート。
（８）透明支持体上にディスコティック液晶性分子から形成された光学的異方性層を有する光学補償シートであって、ディスコティック液晶性分子の円盤面と透明支持体表面との平均傾斜角が５°未満の状態でディスコティック液晶性分子が配向しており、その配向状態でディスコティック液晶性分子が重合により固定され、１，３，５−トリアジン環を有する化合物とディスコティック液晶性分子とが重合している状態で光学的異方性層に含まれていることを特徴とする光学補償シート。
【０００８】
（９）光学補償シートが、さらにディスコティック液晶性分子から形成された第２光学的異方性層を有し、第２光学的異方性層内でディスコティック液晶性分子の円盤面と透明支持体表面との平均傾斜角が５°以上の状態でディスコティック液晶性分子が配向しており、該傾斜角がディスコティック液晶性分子の円盤面と透明支持体表面との間の距離に伴って変化している（８）に記載の光学補償シート。
（１０）ＶＡ型液晶セル、その両側に配置された二枚の偏光板およびＶＡ型液晶セルと一方または両方の偏光板との間に配置された一枚または二枚の光学補償シートからなるＶＡ型液晶表示装置であって、光学補償シートが透明支持体上にディスコティック液晶性分子から形成された光学的異方性層を有し、光学的異方性層が、さらに１，３，５−トリアジン環を有する化合物を、ディスコティック液晶性分子の量の０．０１乃至２０重量％の量で含み、ディスコティック液晶性分子の円盤面と透明支持体表面との平均傾斜角が５°未満の状態でディスコティック液晶性分子が配向しており、その配向状態でディスコティック液晶性分子が固定されていることを特徴とするＶＡ型液晶表示装置。
（１１）ＯＣＢ型液晶セル、その両側に配置された二枚の偏光板およびＯＣＢ型液晶セルと一方または両方の偏光板との間に配置された一枚または二枚の光学補償シートからなるＯＣＢ型液晶表示装置であって、光学補償シートが透明支持体上にディスコティック液晶性分子から形成された光学的異方性層を有し、光学的異方性層が、さらに１，３，５−トリアジン環を有する化合物を、ディスコティック液晶性分子の量の０．０１乃至２０重量％の量で含み、ディスコティック液晶性分子の円盤面と透明支持体表面との平均傾斜角が５°未満の状態でディスコティック液晶性分子が配向しており、その配向状態でディスコティック液晶性分子が固定されていることを特徴とするＯＣＢ型液晶表示装置。
（１２）光学補償シートが、さらにディスコティック液晶性分子から形成された第２光学的異方性層を有し、第２光学的異方性層内でディスコティック液晶性分子の円盤面と透明支持体表面との傾斜角が５°以上の状態でディスコティック液晶性分子が配向しており、該傾斜角がディスコティック液晶性分子の円盤面と透明支持体表面との間の距離に伴って変化している（１１）に記載のＯＣＢ型液晶表示装置。
【０００９】
【発明の効果】
本発明者の研究により、ディスコティック液晶性分子の円盤面と透明支持体表面との平均傾斜角が５°未満の状態でディスコティック液晶性分子を配向させ、その配向状態でディスコティック液晶性分子を固定すれば、光軸が傾斜していない負の大きな光学異方性を有する光学補償シートが得られることが判明した。平均傾斜角が５°未満の状態でディスコティック液晶性分子を配向（ホメオトロピック配向）させることは、従来の技術では困難であった。しかし、本発明者がさらに研究を進めた結果、セルロースの低級脂肪酸エステル、含フッ素界面活性剤または１，３，５−トリアジン環を有する化合物を、ディスコティック液晶性分子に対して一定の範囲の量で使用することにより、ディスコティック液晶性分子を平均傾斜角が５°未満の状態で配向させることに成功した。
以上のような、光軸が傾斜していない負の大きな光学異方性を有する光学補償シートは、ＶＡ液晶モードまたはＯＣＢ液晶モードのように、棒状液晶性分子の多くが実質的に垂直に配向している液晶表示モードにおいて特に有効に用いられる。ＶＡ液晶モードまたはＯＣＢ液晶モードの液晶表示装置には、視野角が広く、画像に着色が少ないとの特徴があるが、本発明の光学補償シートを用いることで、これらの特徴がさらに改良される。
【００１０】
【発明の実施の形態】
最初に、添付の図面を引用しながら、液晶表示装置を説明する。
図１は、電圧無印加時（ｏｆｆ）および電圧印加時（ｏｎ）のＶＡ液晶セル内の棒状液晶性分子の配向状態および光学的異方性層内のディスコティック液晶性分子の配向状態を模式的に示す断面図である。
図１に示すように、液晶セルは、上基板（１１）と下基板（１３）の間に棒状液晶性分子（１２ａ〜ｄ）からなる液晶（１２）を封入した構造を有する。
なお、図１では省略したが、液晶セルの上基板（１１）と下基板（１３）は、それぞれ、配向膜と電極層を有する。配向膜は棒状液晶性分子（１２ａ〜ｄ）を配向させ、電極層に棒状液晶性分子（１２ａ〜ｄ）に電圧を印加する機能を有する。
ＶＡ液晶セルの印加電圧が０の時（電圧無印加時）、図１のｏｆｆに示すように、棒状液晶性分子（１２ａ〜ｄ）は実質的に垂直に配向している。ただし、棒状液晶性分子は、一定の方向（図１のｏｆｆでは右回り方向）にわずかに傾斜（プレチルト）されている。これは、電圧印加時（図１のｏｎ）に、棒状液晶性分子を全て一定の方向（プレチルト方向）に傾けるためである。
【００１１】
液晶セル（１１〜１３）の下側に、光学補償シート（１４〜１６）が配置されている。図１に示す光学補償シートは、透明支持体（１６）上に、配向膜（１５）および光学的異方性層（１４）を順に有する。光学的異方性層（１４）は、ディスコティック液晶性分子（１４ａ）を配向させ、その配向状態で分子を固定して得られた層である。
本発明では、ディスコティック液晶性分子の円盤面と透明支持体表面との平均傾斜角（θ）を、５°未満とする。平均傾斜角（θ）は、４°未満であることが好ましく、３°未満であることがより好ましく、２°未満であることがさらに好ましく、１°未満であることが最も好ましい。平均傾斜角（θ）は、０°（全く傾斜なし）であってもよい。
図１のｏｎに示すように、電圧を印加すると、液晶セル中央部の棒状液晶性分子（１２ｂ、１２ｃ）は、実質的に水平に配向する。一方、基板（１１、１３）近傍の棒状液晶性分子（１２ａ、１２ｄ）は、プレチルト方向に傾斜配向する。
【００１２】
図２は、電圧無印加時（ｏｆｆ）および電圧印加時（ｏｎ）のＯＣＢ液晶セル内の棒状液晶性分子の配向状態および光学的異方性層と第二光学的異方性層内のディスコティック液晶性分子の配向状態を模式的に示す断面図である。
図２に示すように、液晶セルは、上基板（２１）と下基板（２３）の間に棒状液晶性分子（２２ａ〜ｄ）からなる液晶（２２）を封入した構造を有する。
なお、図２では省略したが、液晶セルの上基板（２１）と下基板（２３）は、それぞれ、配向膜と電極層を有する。配向膜は棒状液晶性分子（２２ａ〜ｄ）を配向させ、電極層は棒状液晶性分子（２２ａ〜ｄ）に電圧を印加する機能を有する。
ＯＣＢ液晶セルの印加電圧が０の時（電圧無印加時）、図１のｏｆｆに示すように、液晶セルの上基板（２１）側の棒状液晶性分子（２２ａ、２２ｂ）と下基板側の棒状液晶性分子（２２ｃ、２２ｄ）とは、実質的に逆の向きに（上下対称に）に配向する。基板（２１、２３）近傍の棒状液晶性分子（２２ａ、２２ｄ）は比較的強く（水平方向に）配向し、液晶セル中央部の棒状液晶性分子（２２ｂ、２２ｃ）は、比較的弱く（水平方向に）配向する。
【００１３】
液晶セル（２１〜２３）の下側に、光学補償シート（２４〜２７）が配置されている。図２に示す光学補償シートは、透明支持体（２７）上に、配向膜（２６）、第２光学的異方性層（２５）および光学的異方性層（２４）を順に有する。第２光学的異方性層（２５）および光学的異方性層（２４）は、ディスコティック液晶性分子（２５ａ〜２５ｃおよび２４ａ）を配向させ、その配向状態で分子を固定して得られた層である。
第２光学的異方性層（２５）では、ディスコティック液晶性分子（２５ａ〜２５ｃ）の円盤面と透明支持体表面との平均傾斜角が５°以上の状態でディスコティック液晶性分子を配向させ、傾斜角をディスコティック液晶性分子の円盤面と透明支持体表面との間の距離に伴って変化させる。図２に示す光学補償シートでは、ディスコティック液晶性分子の円盤面と透明支持体表面との間の距離の増加に伴って、傾斜角（θａ〜θｃ）も増加している。
光学的異方性層（２４）におけるディスコティック液晶性分子の円盤面と透明支持体表面との平均傾斜角（θ）については、図１について説明した通りである。
図２のｏｎに示すように、電圧を印加すると、棒状液晶性分子（２２ａ〜２２ｄ）の（水平方向の）配向は、電圧印加前（ｏｆｆ）よりも弱くなる。しかし、液晶セルの上基板（２１）側の棒状液晶性分子（２２ａ、２２ｂ）と下基板側の棒状液晶性分子（２２ｃ、２２ｄ）とは、実質的に逆の向きに（上下対称に）に配向することは、電圧印加前（ｏｆｆ）と同様である。基板（２１、２３）近傍の棒状液晶性分子（２２ａ、２２ｄ）はやや強く（水平方向に）配向し、液晶セル中央部の棒状液晶性分子（２２ｂ、２２ｃ）は、かなり弱く（水平方向に）配向する。
【００１４】
以上のように、ＶＡ液晶セル（図１）およびＯＣＢ液晶セル（図２）では、棒状液晶性分子の多くが実質的に垂直に配向している。実質的に垂直に配向している棒状液晶性分子の光学的異方性は、ディスコティック液晶性分子の円盤面と透明支持体表面との平均傾斜角（θ）を小さな値（５°未満）とすることで、光学的に補償することができる。
なお、本明細書において、「実質的に垂直」、「実質的に水平」あるいは実質的に逆」とは、厳密な垂直、水平あるいは逆の方向の角度よりも±２０°未満の範囲内であることを意味する。この範囲は、±１５°未満であることが好ましく、±１０°未満であることがさらに好ましく、±５°未満であることが最も好ましい。
また、本明細書において、「液晶性分子の配向」とは、一部の液晶性分子が上記の範囲外であっても、液晶性分子の配向の平均の角度が上記の範囲内にあることを意味する。実際にも（詳細は後述）、液晶セル内の棒状液晶性分子が、全て同じ方向に配向するわけではない。
【００１５】
［光学的異方性層］
光学的異方性層は、ディスコティック液晶性分子を配向させ、その配向状態のディスコティック液晶性分子を固定することによって形成する。ディスコティック液晶性分子は、ポリマーバインダーを用いて固定することもできるが、重合反応により固定することが好ましい。
ディスコティック液晶性分子は、様々な文献（C. Destrade et al., Mol. Crysr. Liq. Cryst., vol. 71, page 111 (1981) ；日本化学会編、季刊化学総説、Ｎｏ．２２、液晶の化学、第５章、第１０章第２節(1994)；B. Kohne et al., Angew. Chem. Soc. Chem. Comm., page 1794 (1985)；J. Zhang et al., J. Am. Chem. Soc., vol. 116, page 2655 (1994)）に記載されている。ディスコティック液晶性分子の重合については、特開平８−２７２８４公報に記載がある。
ディスコティック液晶性分子を重合により固定するためには、ディスコティック液晶性分子の円盤状コアに、置換基として重合性基を結合させる必要がある。ただし、円盤状コアに重合性基を直結させると、重合反応において配向状態を保つことが困難になる。そこで、円盤状コアと重合性基との間に、連結基を導入する。従って、重合性基を有するディスコティック液晶性分子は、下記式（Ｉ）で表わされる化合物であることが好ましい。
【００１６】
（Ｉ）  Ｄ（−Ｌ−Ｐ）n
式中、Ｄは円盤状コアであり；Ｌは二価の連結基であり；Ｐは重合性基であり；そして、ｎは４乃至１２の整数である。
式（Ｉ）の円盤状コア（Ｄ）の例を以下に示す。以下の各例において、ＬＰ（またはＰＬ）は、二価の連結基（Ｌ）と重合性基（Ｐ）との組み合わせを意味する。
【００１７】
【化１】
0004084483.tif 000002
【００１８】
【化２】
0004084483.tif 000003
【００１９】
【化３】
0004084483.tif 000004
【００２０】
【化４】
0004084483.tif 000005
【００２１】
【化５】
0004084483.tif 000006
【００２２】
【化６】
0004084483.tif 000007
【００２３】
【化７】
0004084483.tif 000008
【００２４】
【化８】
0004084483.tif 000009
【００２５】
【化９】
0004084483.tif 000010
【００２６】
式（Ｉ）において、二価の連結基（Ｌ）は、アルキレン基、アルケニレン基、アリーレン基、−ＣＯ−、−ＮＨ−、−Ｏ−、−Ｓ−およびそれらの組み合わせからなる群より選ばれる二価の連結基であることが好ましい。二価の連結基（Ｌ）は、アルキレン基、アリーレン基、−ＣＯ−、−ＮＨ−、−Ｏ−および−Ｓ−からなる群より選ばれる二価の基を少なくとも二つ組み合わせた二価の連結基であることがさらに好ましい。二価の連結基（Ｌ）は、アルキレン基、アリーレン基、−ＣＯ−および−Ｏ−からなる群より選ばれる二価の基を少なくとも二つ組み合わせた二価の連結基であることが最も好ましい。アルキレン基の炭素原子数は、１乃至１２であることが好ましい。アルケニレン基の炭素原子数は、２乃至１２であることが好ましい。アリーレン基の炭素原子数は、６乃至１０であることが好ましい。
【００２７】
二価の連結基（Ｌ）の例を以下に示す。左側が円盤状コア（Ｄ）に結合し、右側が重合性基（Ｐ）に結合する。ＡＬはアルキレン基またはアルケニレン基、ＡＲはアリーレン基を意味する。なお、アルキレン基、アルケニレン基およびアリーレン基は、置換基（例、アルキル基）を有していてもよい。
Ｌ１：−ＡＬ−ＣＯ−Ｏ−ＡＬ−
Ｌ２：−ＡＬ−ＣＯ−Ｏ−ＡＬ−Ｏ−
Ｌ３：−ＡＬ−ＣＯ−Ｏ−ＡＬ−Ｏ−ＡＬ−
Ｌ４：−ＡＬ−ＣＯ−Ｏ−ＡＬ−Ｏ−ＣＯ−
Ｌ５：−ＣＯ−ＡＲ−Ｏ−ＡＬ−
Ｌ６：−ＣＯ−ＡＲ−Ｏ−ＡＬ−Ｏ−
Ｌ７：−ＣＯ−ＡＲ−Ｏ−ＡＬ−Ｏ−ＣＯ−
Ｌ８：−ＣＯ−ＮＨ−ＡＬ−
Ｌ９：−ＮＨ−ＡＬ−Ｏ−
Ｌ10：−ＮＨ−ＡＬ−Ｏ−ＣＯ−
【００２８】
Ｌ11：−Ｏ−ＡＬ−
Ｌ12：−Ｏ−ＡＬ−Ｏ−
Ｌ13：−Ｏ−ＡＬ−Ｏ−ＣＯ−
Ｌ14：−Ｏ−ＡＬ−Ｏ−ＣＯ−ＮＨ−ＡＬ−
Ｌ15：−Ｏ−ＡＬ−Ｓ−ＡＬ−
Ｌ16：−Ｏ−ＣＯ−ＡＬ−ＡＲ−Ｏ−ＡＬ−Ｏ−ＣＯ−
Ｌ17：−Ｏ−ＣＯ−ＡＲ−Ｏ−ＡＬ−ＣＯ−
Ｌ18：−Ｏ−ＣＯ−ＡＲ−Ｏ−ＡＬ−Ｏ−ＣＯ−
Ｌ19：−Ｏ−ＣＯ−ＡＲ−Ｏ−ＡＬ−Ｏ−ＡＬ−Ｏ−ＣＯ−
Ｌ20：−Ｏ−ＣＯ−ＡＲ−Ｏ−ＡＬ−Ｏ−ＡＬ−Ｏ−ＡＬ−Ｏ−ＣＯ−
Ｌ21：−Ｓ−ＡＬ−
Ｌ22：−Ｓ−ＡＬ−Ｏ−
Ｌ23：−Ｓ−ＡＬ−Ｏ−ＣＯ−
Ｌ24：−Ｓ−ＡＬ−Ｓ−ＡＬ−
Ｌ25：−Ｓ−ＡＲ−ＡＬ−
【００２９】
式（Ｉ）の重合性基（Ｐ）は、重合反応の種類に応じて決定する。重合性基（Ｐ）の例を以下に示す。
【００３０】
【化１０】
0004084483.tif 000011
【００３１】
【化１１】
0004084483.tif 000012
【００３２】
【化１２】
0004084483.tif 000013
【００３３】
【化１３】
0004084483.tif 000014
【００３４】
【化１４】
0004084483.tif 000015
【００３５】
【化１５】
0004084483.tif 000016
【００３６】
重合性基（Ｐ）は、不飽和重合性基（Ｐ１、Ｐ２、Ｐ３、Ｐ７、Ｐ８、Ｐ１５、Ｐ１６、Ｐ１７）またはエポキシ基（Ｐ６、Ｐ１８）であることが好ましく、不飽和重合性基であることがさらに好ましく、エチレン性不飽和重合性基（Ｐ１、Ｐ７、Ｐ８、Ｐ１５、Ｐ１６、Ｐ１７）であることが最も好ましい。
式（Ｉ）において、ｎは４乃至１２の整数である。具体的な数字は、ディスコティックコア（Ｄ）の種類に応じて決定される。なお、複数のＬとＰの組み合わせは、異なっていてもよいが、同一であることが好ましい。
本発明では、ディスコティック液晶性分子の円盤面と透明支持体表面との平均傾斜角が５°未満の状態でディスコティック液晶性分子を配向させるため、ディスコティック液晶性分子と相分離できる化合物を一定の範囲の量で使用することが好ましい。ディスコティック液晶性分子と相分離できる化合物には、セルロースの低級脂肪酸エステル、含フッ素界面活性剤および１，３，５−トリアジン環を有する化合物が含まれる。
【００３７】
セルロースの低級脂肪酸エステルにおける「低級脂肪酸」とは、炭素原子数が６以下の脂肪酸を意味する。炭素原子数は、２乃至５であることが好ましく、２乃至４であることがさらに好ましい。脂肪酸には置換基（例、ヒドロキシ）が結合していてもよい。二種類以上の脂肪酸がセルロースとエステルを形成していてもよい。セルロースの低級脂肪酸エステルの例には、セルロースアセテート、セルロースプロピオネート、セルロースブチレート、セルロースヒドロキシプロピオネート、セルロースアセテートプロピオネートおよびセルロースアセテートブチレートが含まれる。セルロースアセテートブチレートが特に好ましい。セルロースアセテートブチレートのブチリル化度は、３０％以上であることが好ましく、３０乃至８０％であることがさらに好ましい。セルロースアセテートブチレートのアセチル化度は、３０％以下であることが好ましく、１乃至３０％であることがさらに好ましい。
セルロースの低級脂肪酸エステルは、ディスコティック液晶性分子の量の０．０１乃至１重量％の量で使用する。使用量は、ディスコティック液晶性分子の量の０．１乃至１重量％であることが好ましく、０．３乃至０．９重量％であることがさらに好ましい。
【００３８】
含フッ素界面活性剤は、フッ素原子を含む疎水性基、ノニオン性、アニオン性、カチオン性あるいは両性の親水性基および任意に設けられる連結基からなる。一つの疎水性基と一つの親水性基からなる含フッ素界面活性剤は、下記式（II）で表わされる。
【００３９】
（II）  Ｒｆ−Ｌ3 −Ｈｙ
式中、Ｒｆは、フッ素原子で置換された一価の炭化水素残基であり；Ｌ3 は、単結合または二価の連結基であり；そして、Ｈｙは親水性基である。
式（II）のＲｆは、疎水性基として機能する。炭化水素残基は、アルキル基またはアリール基であることが好ましい。アルキル基の炭素原子数は３乃至３０であることが好ましく、アリール基の炭素原子数は６乃至３０であることが好ましい。
炭化水素残基に含まれる水素原子の一部または全部は、フッ素原子で置換されている。フッ素原子で、炭化水素残基に含まれる水素原子の５０％以上を置換することが好ましく、６０％以上を置換することがより好ましく、７０％以上を置換することがさらに好ましく、８０％以上を置換することが最も好ましい。
残りの水素原子は、さらに他のハロゲン原子（例、塩素原子、臭素原子）で置換されていてもよい。
Ｒｆの例を以下に示す。
【００４０】
Ｒｆ１：ｎ−Ｃ8 Ｆ17−
Ｒｆ２：ｎ−Ｃ6 Ｆ13−
Ｒｆ３：Ｃｌ−（ＣＦ2 −ＣＦＣｌ）3 −ＣＦ2 −
Ｒｆ４：Ｈ−（ＣＦ2 ）8 −
Ｒｆ５：Ｈ−（ＣＦ2 ）10−
Ｒｆ６：ｎ−Ｃ9 Ｆ19−
Ｒｆ７：ペンタフルオロフェニル
Ｒｆ８：ｎ−Ｃ7 Ｆ15−
Ｒｆ９：Ｃｌ−（ＣＦ2 −ＣＦＣｌ）2 −ＣＦ2 −
Ｒｆ10：Ｈ−（ＣＦ2 ）4 −
Ｒｆ11：Ｈ−（ＣＦ2 ）6 −
Ｒｆ12：Ｃｌ−（ＣＦ2 ）6 −
Ｒｆ13：Ｃ3 Ｆ7 −
【００４１】
式（II）において、二価の連結基は、アルキレン基、アリーレン基、二価のヘテロ環残基、−ＣＯ−、−ＮＲ−（Ｒは炭素原子数が１乃至５のアルキル基または水素原子）、−Ｏ−、−ＳＯ2 −およびそれらの組み合わせからなる群より選ばれる二価の連結基であることが好ましい。
式（II）のＬ3 の例を以下に示す。左側が疎水性基（Ｒｆ）に結合し、右側が親水性基（Ｈｙ）に結合する。ＡＬはアルキレン基、ＡＲはアリーレン基、Ｈｃは二価のヘテロ環残基を意味する。なお、アルキレン基、アリーレン基および二価のヘテロ環残基は、置換基（例、アルキル基）を有していてもよい。
【００４２】
Ｌ０：単結合
Ｌ31：−ＳＯ2 −ＮＲ−
Ｌ32：−ＡＬ−Ｏ−
Ｌ33：−ＣＯ−ＮＲ−
Ｌ34：−ＡＲ−Ｏ−
Ｌ35：−ＳＯ2 −ＮＲ−ＡＬ−ＣＯ−Ｏ−
Ｌ36：−ＣＯ−Ｏ−
Ｌ37：−ＳＯ2 −ＮＲ−ＡＬ−Ｏ−
Ｌ38：−ＳＯ2 −ＮＲ−ＡＬ−
Ｌ39：−ＣＯ−ＮＲ−ＡＬ−
Ｌ40：−ＡＬ1 −Ｏ−ＡＬ2 −
Ｌ41：−Ｈｃ−ＡＬ−
Ｌ42：−ＳＯ2 −ＮＲ−ＡＬ1 −Ｏ−ＡＬ2 −
Ｌ43：−ＡＲ−
Ｌ44：−Ｏ−ＡＲ−ＳＯ2 −ＮＲ−ＡＬ−
Ｌ45：−Ｏ−ＡＲ−ＳＯ2 −ＮＲ−
Ｌ46：−Ｏ−ＡＲ−Ｏ−
【００４３】
式（II）のＨｙは、ノニオン性親水性基、アニオン性親水性基、カチオン性親水性基あるいはそれらの組み合わせ（両性親水性基）のいずれかである。ノニオン性親水性基が特に好ましい。
式（II）のＨｙの例を以下に示す。
【００４４】
Ｈｙ１：−（ＣＨ2 ＣＨ2 Ｏ）n −Ｈ（ｎは５乃至３０の整数）
Ｈｙ２：−（ＣＨ2 ＣＨ2 Ｏ）n −Ｒ1
（ｎは５乃至３０の整数、Ｒ1 は炭素原子数が１乃至６のアルキル基）
Ｈｙ３：−（ＣＨ2 ＣＨＯＨＣＨ2 ）n −Ｈ（ｎは５乃至３０の整数）
Ｈｙ４：−ＣＯＯＭ（Ｍは水素原子、アルカリ金属原子または解離状態）
Ｈｙ５：−ＳＯ3 Ｍ（Ｍは水素原子、アルカリ金属原子または解離状態）
Ｈｙ６：−（ＣＨ2 ＣＨ2 Ｏ）n −ＣＨ2 ＣＨ2 ＣＨ2 −ＳＯ3 Ｍ
（ｎは５乃至３０の整数、Ｍは水素原子またはアルカリ金属原子）
Ｈｙ７：−ＯＰＯ（ＯＨ）2
Ｈｙ８：−Ｎ+ （ＣＨ3 ）3 ・Ｘ- （Ｘはハロゲン原子）
Ｈｙ９：−ＣＯＯＮＨ4
【００４５】
ノニオン性親水性基（Ｈｙ１、Ｈｙ２、Ｈｙ３）が好ましく、ポリエチレンオキサイドからなる親水性基（Ｈｙ１）が最も好ましい。
式（II）で表わされる含フッ素界面活性剤の具体例を、以上のＲｆ、Ｌ3 およびＨｙの例を引用して示す。
【００４６】
ＦＳ−１：Ｒｆ１−Ｌ31（Ｒ＝Ｃ3 Ｈ7 ）−Ｈｙ１（ｎ＝６）
ＦＳ−２：Ｒｆ１−Ｌ31（Ｒ＝Ｃ3 Ｈ7 ）−Ｈｙ１（ｎ＝11）
ＦＳ−３：Ｒｆ１−Ｌ31（Ｒ＝Ｃ3 Ｈ7 ）−Ｈｙ１（ｎ＝16）
ＦＳ−４：Ｒｆ１−Ｌ31（Ｒ＝Ｃ3 Ｈ7 ）−Ｈｙ１（ｎ＝21）
ＦＳ−５：Ｒｆ１−Ｌ31（Ｒ＝Ｃ2 Ｈ5 ）−Ｈｙ１（ｎ＝６）
ＦＳ−６：Ｒｆ１−Ｌ31（Ｒ＝Ｃ2 Ｈ5 ）−Ｈｙ１（ｎ＝11）
ＦＳ−７：Ｒｆ１−Ｌ31（Ｒ＝Ｃ2 Ｈ5 ）−Ｈｙ１（ｎ＝16）
ＦＳ−８：Ｒｆ１−Ｌ31（Ｒ＝Ｃ2 Ｈ7 ）−Ｈｙ１（ｎ＝21）
ＦＳ−９：Ｒｆ２−Ｌ31（Ｒ＝Ｃ3 Ｈ7 ）−Ｈｙ１（ｎ＝６）
ＦＳ−10：Ｒｆ２−Ｌ31（Ｒ＝Ｃ3 Ｈ7 ）−Ｈｙ１（ｎ＝11）
ＦＳ−11：Ｒｆ２−Ｌ31（Ｒ＝Ｃ3 Ｈ7 ）−Ｈｙ１（ｎ＝16）
ＦＳ−12：Ｒｆ２−Ｌ31（Ｒ＝Ｃ3 Ｈ7 ）−Ｈｙ１（ｎ＝21）
ＦＳ−13：Ｒｆ３−Ｌ32（ＡＬ＝ＣＨ2 ）−Ｈｙ１（ｎ＝５）
ＦＳ−14：Ｒｆ３−Ｌ32（ＡＬ＝ＣＨ2 ）−Ｈｙ１（ｎ＝10）
ＦＳ−15：Ｒｆ３−Ｌ32（ＡＬ＝ＣＨ2 ）−Ｈｙ１（ｎ＝15）
ＦＳ−16：Ｒｆ３−Ｌ32（ＡＬ＝ＣＨ2 ）−Ｈｙ１（ｎ＝20）
ＦＳ−17：Ｒｆ４−Ｌ33（Ｒ＝Ｃ3 Ｈ7 ）−Ｈｙ１（ｎ＝７）
ＦＳ−18：Ｒｆ４−Ｌ33（Ｒ＝Ｃ3 Ｈ7 ）−Ｈｙ１（ｎ＝13）
ＦＳ−19：Ｒｆ４−Ｌ33（Ｒ＝Ｃ3 Ｈ7 ）−Ｈｙ１（ｎ＝19）
ＦＳ−20：Ｒｆ４−Ｌ33（Ｒ＝Ｃ3 Ｈ7 ）−Ｈｙ１（ｎ＝25）
【００４７】
ＦＳ−21：Ｒｆ５−Ｌ32（ＡＬ＝ＣＨ2 ）−Ｈｙ１（ｎ＝11）
ＦＳ−22：Ｒｆ５−Ｌ32（ＡＬ＝ＣＨ2 ）−Ｈｙ１（ｎ＝15）
ＦＳ−23：Ｒｆ５−Ｌ32（ＡＬ＝ＣＨ2 ）−Ｈｙ１（ｎ＝20）
ＦＳ−24：Ｒｆ５−Ｌ32（ＡＬ＝ＣＨ2 ）−Ｈｙ１（ｎ＝30）
ＦＳ−25：Ｒｆ６−Ｌ34（ＡＲ＝p-フェニレン）−Ｈｙ１（ｎ＝11）
ＦＳ−26：Ｒｆ６−Ｌ34（ＡＲ＝p-フェニレン）−Ｈｙ１（ｎ＝17）
ＦＳ−27：Ｒｆ６−Ｌ34（ＡＲ＝p-フェニレン）−Ｈｙ１（ｎ＝23）
ＦＳ−28：Ｒｆ６−Ｌ34（ＡＲ＝p-フェニレン）−Ｈｙ１（ｎ＝29）
ＦＳ−29：Ｒｆ１−Ｌ35（Ｒ＝Ｃ3 Ｈ7 、ＡＬ＝ＣＨ2 ）−Ｈｙ１（ｎ＝20）
ＦＳ−30：Ｒｆ１−Ｌ35（Ｒ＝Ｃ3 Ｈ7 、ＡＬ＝ＣＨ2 ）−Ｈｙ１（ｎ＝30）
ＦＳ−31：Ｒｆ１−Ｌ35（Ｒ＝Ｃ3 Ｈ7 、ＡＬ＝ＣＨ2 ）−Ｈｙ１（ｎ＝40）
ＦＳ−32：Ｒｆ１−Ｌ36−Ｈｙ１（ｎ＝５）
ＦＳ−33：Ｒｆ１−Ｌ36−Ｈｙ１（ｎ＝10）
ＦＳ−34：Ｒｆ１−Ｌ36−Ｈｙ１（ｎ＝15）
ＦＳ−35：Ｒｆ１−Ｌ36−Ｈｙ１（ｎ＝20）
ＦＳ−36：Ｒｆ７−Ｌ36−Ｈｙ１（ｎ＝８）
ＦＳ−37：Ｒｆ７−Ｌ36−Ｈｙ１（ｎ＝13）
ＦＳ−38：Ｒｆ７−Ｌ36−Ｈｙ１（ｎ＝18）
ＦＳ−39：Ｒｆ７−Ｌ36−Ｈｙ１（ｎ＝25）
【００４８】
ＦＳ−40：Ｒｆ１−Ｌ０−Ｈｙ１（ｎ＝６）
ＦＳ−41：Ｒｆ１−Ｌ０−Ｈｙ１（ｎ＝11）
ＦＳ−42：Ｒｆ１−Ｌ０−Ｈｙ１（ｎ＝16）
ＦＳ−43：Ｒｆ１−Ｌ０−Ｈｙ１（ｎ＝21）
ＦＳ−44：Ｒｆ１−Ｌ31（Ｒ＝Ｃ3 Ｈ7 ）−Ｈｙ２（ｎ＝７、Ｒ1 ＝Ｃ2 Ｈ5 ）
ＦＳ−45：Ｒｆ１−Ｌ31（Ｒ＝Ｃ3 Ｈ7 ）−Ｈｙ２（ｎ＝13、Ｒ1 ＝Ｃ2 Ｈ5 ）
ＦＳ−46：Ｒｆ１−Ｌ31（Ｒ＝Ｃ3 Ｈ7 ）−Ｈｙ２（ｎ＝20、Ｒ1 ＝Ｃ2 Ｈ5 ）
ＦＳ−47：Ｒｆ１−Ｌ31（Ｒ＝Ｃ3 Ｈ7 ）−Ｈｙ２（ｎ＝28、Ｒ1 ＝Ｃ2 Ｈ5 ）
ＦＳ−48：Ｒｆ８−Ｌ32（ＡＬ＝ＣＨ2 ）−Ｈｙ１（ｎ＝５）
ＦＳ−49：Ｒｆ８−Ｌ32（ＡＬ＝ＣＨ2 ）−Ｈｙ１（ｎ＝10）
ＦＳ−50：Ｒｆ８−Ｌ32（ＡＬ＝ＣＨ2 ）−Ｈｙ１（ｎ＝15）
ＦＳ−51：Ｒｆ８−Ｌ32（ＡＬ＝ＣＨ2 ）−Ｈｙ１（ｎ＝20）
ＦＳ−52：Ｒｆ１−Ｌ37（Ｒ＝Ｃ3 Ｈ7 、ＡＬ＝CH2CH2）−Ｈｙ３（ｎ＝５）
ＦＳ−53：Ｒｆ１−Ｌ37（Ｒ＝Ｃ3 Ｈ7 、ＡＬ＝CH2CH2）−Ｈｙ３（ｎ＝７）
ＦＳ−54：Ｒｆ１−Ｌ37（Ｒ＝Ｃ3 Ｈ7 、ＡＬ＝CH2CH2）−Ｈｙ３（ｎ＝９）
ＦＳ−55：Ｒｆ１−Ｌ37（Ｒ＝Ｃ3 Ｈ7 、ＡＬ＝CH2CH2）−Ｈｙ３（ｎ＝12）
ＦＳ−56：Ｒｆ９−Ｌ０−Ｈｙ４（Ｍ＝Ｈ）
ＦＳ−57：Ｒｆ３−Ｌ０−Ｈｙ４（Ｍ＝Ｈ）
ＦＳ−58：Ｒｆ１−Ｌ38（Ｒ＝Ｃ3 Ｈ7 、ＡＬ＝ＣＨ2 ）−Ｈｙ４（Ｍ＝Ｋ）
ＦＳ−59：Ｒｆ４−Ｌ39（Ｒ＝Ｃ3 Ｈ7 、ＡＬ＝ＣＨ2 ）−Ｈｙ４（Ｍ＝Na）
【００４９】
ＦＳ−60：Ｒｆ１−Ｌ０−Ｈｙ５（Ｍ＝Ｋ）
ＦＳ−61：Ｒｆ10−Ｌ40（ＡＬ1 ＝CH2 、ＡＬ2 ＝CH2CH2）−Ｈｙ５（Ｍ＝Na）
ＦＳ−62：Ｒｆ11−Ｌ40（ＡＬ1 ＝CH2 、ＡＬ2 ＝CH2CH2）−Ｈｙ５（Ｍ＝Na）
ＦＳ−63：Ｒｆ５−Ｌ40（ＡＬ1 ＝CH2 、ＡＬ2 ＝CH2CH2）−Ｈｙ５（Ｍ＝Na）
ＦＳ−64：Ｒｆ１−Ｌ38（Ｒ＝C3H7、ＡＬ＝CH2CH2CH2 ）−Ｈｙ５（Ｍ＝Na)
ＦＳ−65：Ｒｆ１−Ｌ31（Ｒ＝Ｃ3 Ｈ7 ）−Ｈｙ６（ｎ＝５、Ｍ＝Na）
ＦＳ−66：Ｒｆ１−Ｌ31（Ｒ＝Ｃ3 Ｈ7 ）−Ｈｙ６（ｎ＝10、Ｍ＝Na）
ＦＳ−67：Ｒｆ１−Ｌ31（Ｒ＝Ｃ3 Ｈ7 ）−Ｈｙ６（ｎ＝15、Ｍ＝Na）
ＦＳ−68：Ｒｆ１−Ｌ31（Ｒ＝Ｃ3 Ｈ7 ）−Ｈｙ６（ｎ＝20、Ｍ＝Na）
ＦＳ−69：Ｒｆ１−Ｌ38（Ｒ＝Ｃ2 Ｈ5 、ＡＬ＝ＣＨ2 ＣＨ2 ）−Ｈｙ７
ＦＳ−70：Ｒｆ１−Ｌ38（Ｒ＝Ｈ、ＡＬ＝CH2CH2CH2 ）−Ｈｙ８（Ｘ＝Ｉ）
ＦＳ−71：Ｒｆ11−Ｌ41（下記Ｈｃ、ＡＬ＝CH2CH2CH2 ）−Ｈｙ６（Ｍは解離）
【００５０】
【化１６】
0004084483.tif 000017
【００５１】
ＦＳ−72：Ｒｆ１−Ｌ42(R=C3H7、AL1=CH2CH2、AL2＝CH2CH2CH2)−Ｈｙ６(M=Na)
ＦＳ−73：Ｒｆ12−Ｌ０−Ｈｙ５（Ｍ＝Na）
ＦＳ−74：Ｒｆ13−Ｌ43（ＡＲ＝o-フェニレン）−Ｈｙ６（Ｍ＝Ｋ）
ＦＳ−75：Ｒｆ13−Ｌ43（ＡＲ＝m-フェニレン）−Ｈｙ６（Ｍ＝Ｋ）
ＦＳ−76：Ｒｆ13−Ｌ43（ＡＲ＝p-フェニレン）−Ｈｙ６（Ｍ＝Ｋ）
ＦＳ−77：Ｒｆ６−Ｌ44（Ｒ＝C2H5、ＡＬ＝CH2CH2）−Ｈｙ５（Ｍ＝Ｈ）
ＦＳ−78：Ｒｆ６−Ｌ45（ＡＲ＝p-フェニレン、Ｒ＝C2H5）−Ｈｙ１（ｎ＝９）
ＦＳ−79：Ｒｆ６−Ｌ45（ＡＲ＝p-フェニレン、Ｒ＝C2H5）−Ｈｙ１（ｎ＝14）
ＦＳ−80：Ｒｆ６−Ｌ45（ＡＲ＝p-フェニレン、Ｒ＝C2H5）−Ｈｙ１（ｎ＝19）
ＦＳ−81：Ｒｆ６−Ｌ45（ＡＲ＝p-フェニレン、Ｒ＝C2H5）−Ｈｙ１（ｎ＝28）
ＦＳ−82：Ｒｆ６−Ｌ46（ＡＲ＝p-フェニレン）−Ｈｙ１（ｎ＝５）
ＦＳ−83：Ｒｆ６−Ｌ46（ＡＲ＝p-フェニレン）−Ｈｙ１（ｎ＝10）
ＦＳ−84：Ｒｆ６−Ｌ46（ＡＲ＝p-フェニレン）−Ｈｙ１（ｎ＝15）
ＦＳ−85：Ｒｆ６−Ｌ46（ＡＲ＝p-フェニレン）−Ｈｙ１（ｎ＝20）
【００５２】
フッ素原子を含む疎水性基または親水性基を二以上有する含フッ素界面活性剤を用いてもよい。二以上の疎水性基または親水性基を有する含フッ素界面活性剤の例を以下に示す。
【００５３】
【化１７】
0004084483.tif 000018
【００５４】
ＦＳ−86：n1＋n2＝12、ＦＳ−87：n1＋n2＝18、ＦＳ−88：n1＋n2＝24
【００５５】
【化１８】
0004084483.tif 000019
【００５６】
ＦＳ−89：n1＋n2＝20、ＦＳ−90：n1＋n2＝30、ＦＳ−91：n1＋n2＝40
【００５７】
【化１９】
0004084483.tif 000020
【００５８】
ＦＳ−92：ｎ＝５、ＦＳ−93：ｎ＝10、ＦＳ−94：ｎ＝15、ＦＳ−95：ｎ＝20
【００５９】
【化２０】
0004084483.tif 000021
【００６０】
二種類以上の含フッ素界面活性剤を併用してもよい。
界面活性剤については、様々な文献（例、堀口弘著「新界面活性剤」三共出版(1975)、M.J. Schick, Nonionic Surfactants, Marcell Dekker Inc., New York, (1967)、特開平７−１３２９３号公報）に記載がある。
含フッ素界面活性剤は、ディスコティック液晶性分子の量の２乃至３０重量％の量で使用する。使用量は、ディスコティック液晶性分子の量の３乃至２５重量％であることが好ましく、５乃至１０重量％であることがさらに好ましい。
【００６１】
１，３，５−トリアジン環を有する化合物は、下記式(III）で表される化合物であることが好ましい。
【００６２】
【化２１】
0004084483.tif 000022
【００６３】
式中、Ｘ1 、Ｘ2 およびＸ3 は、それぞれ独立に、単結合、−ＮＲ−（Ｒは炭素原子数が１乃至３０のアルキル基または水素原子）、−Ｏ−または−Ｓ−であり；そして、Ｒ31、Ｒ32およびＲ33は、それぞれ独立に、アルキル基、アルケニル基、アリール基または複素環基である。
式(III）で表される化合物は、メラミン化合物であることが特に好ましい。メラミン化合物では、式(III）において、Ｘ1 、Ｘ2 またはＸ3 が−ＮＲ−であるか、あるいは、Ｘ1 、Ｘ2 またはＸ3 が単結合であり、かつＲ31、Ｒ32およびＲ33が窒素原子に遊離原子価をもつ複素環基である。メラミン化合物については、式（IV）を引用して、さらに詳細に説明する。
−ＮＲ−のＲは、水素原子であることが特に好ましい。
Ｒ31、Ｒ32およびＲ33は、アリール基であることが特に好ましい。
【００６４】
上記アルキル基は、環状アルキル基よりも鎖状アルキル基である方が好ましい。分岐を有する鎖状アルキル基よりも、直鎖状アルキル基の方が好ましい。アルキル基の炭素原子数は、１乃至３０であることが好ましく、２乃至３０であることがより好ましく、４乃至３０であることがさらに好ましく、６乃至３０であることが最も好ましい。アルキル基は、置換基を有していてもよい。置換基の例には、ハロゲン原子、アルコキシ基(例、メトキシ、エトキシ、エポキシエチルオキシ）およびアシルオキシ基（例、アクリロイルオキシ、メタクリロイルオキシ）が含まれる。
上記アルケニル基は、環状アルケニル基よりも鎖状アルケニル基である方が好ましい。分岐を有する鎖状アルケニル基よりも、直鎖状アルケニル基の方が好ましい。アルケニル基の炭素原子数は、２乃至３０であることが好ましく、３乃至３０であることがより好ましく、４乃至３０であることがさらに好ましく、６乃至３０であることが最も好ましい。アルケニル基は、置換基を有していてもよい。置換基の例には、ハロゲン原子、アルコキシ基(例、メトキシ、エトキシ、エポキシエチルオキシ）およびアシルオキシ基（例、アクリロイルオキシ、メタクリロイルオキシ）が含まれる。
【００６５】
上記アリール基は、フェニルまたはナフチルであることが好ましく、フェニルであることが特に好ましい。
アリール基は、置換基を有していてもよい。置換基の例には、ハロゲン原子、ヒドロキシル、シアノ、ニトロ、カルボキシル、アルキル基、アルケニル基、アリール基、アルコキシ基、アルケニルオキシ基、アリールオキシ基、アシルオキシ基、アルコキシカルボニル基、アルケニルオキシカルボニル基、アリールオキシカルボニル基、スルファモイル、アルキル置換スルファモイル基、アルケニル置換スルファモイル基、アリール置換スルファモイル基、スルホンアミド基、カルバモイル、アルキル置換カルバモイル基、アルケニル置換カルバモイル基、アリール置換カルバモイル基、アミド基、アルキルチオ基、アルケニルチオ基、アリールチオ基およびアシル基が含まれる。
上記アルキル基は、前述したアルキル基と同様の定義を有する。アルコキシ基、アシルオキシ基、アルコキシカルボニル基、アルキル置換スルファモイル基、スルホンアミド基、アルキル置換カルバモイル基、アミド基、アルキルチオ基とアシル基のアルキル部分も、前述したアルキル基と同様である。
上記アルケニル基は、前述したアルケニル基と同様の定義を有する。アルケニルオキシ基、アシルオキシ基、アルケニルオキシカルボニル基、アルケニル置換スルファモイル基、スルホンアミド基、アルケニル置換カルバモイル基、アミド基、アルケニルチオ基およびアシル基のアルケニル部分も、前述したアルケニル基と同様である。
上記アリール基の例には、フェニル、α−ナフチル、β−ナフチル、４−メトキシフェニル、３，４−ジエトキシフェニル、４−オクチルオキシフェニルおよび４−ドデシルオキシフェニルが含まれる。アリールオキシ基、アシルオキシ基、アリールオキシカルボニル基、アリール置換スルファモイル基、スルホンアミド基、アリール置換カルバモイル基、アミド基、アリールチオ基およびアシル基の部分の例は、上記アリール基の例と同様である。
【００６６】
Ｘ1 、Ｘ2 またはＸ3 が−ＮＲ−、−Ｏ−または−Ｓ−である場合の複素環基は、芳香族性を有することが好ましい。芳香族性を有する複素環は、一般に不飽和複素環であり、好ましくは最多の二重結合を有する複素環である。複素環は、５員環、６員環または７員環であることが好ましく、５員環または６員環であることがさらに好ましく、６員環であることが最も好ましい。複素環のヘテロ原子は、Ｎ、ＳまたはＯであることが好ましく、Ｎであることが特に好ましい。芳香族性を有する複素環としては、ピリジン環（複素環基としては、２−ピリジルまたは４−ピリジル）が特に好ましい。複素環基は、置換基を有していてもよい。複素環基の置換基の例は、上記アリール部分の置換基の例と同様である。
Ｘ1 、Ｘ2 またはＸ3 が単結合である場合の複素環基は、窒素原子に遊離原子価をもつ複素環基であることが好ましい。窒素原子に遊離原子価をもつ複素環基は、５員環、６員環または７員環であることが好ましく、５員環または６員環であることがさらに好ましく、５員環であることが最も好ましい。複素環基は、複数の窒素原子を有していてもよい。また、複素環基は、窒素原子以外のヘテロ原子（例、Ｏ、Ｓ）を有していてもよい。複素環基は、置換基を有していてもよい。複素環基の置換基の例は、上記アリール部分の置換基の例と同様である。以下に、窒素原子に遊離原子価をもつ複素環基の例を示す。
【００６７】
【化２２】
0004084483.tif 000023
【００６８】
【化２３】
0004084483.tif 000024
【００６９】
【化２４】
0004084483.tif 000025
【００７０】
【化２５】
0004084483.tif 000026
【００７１】
Ｒ31、Ｒ32およびＲ33の少なくとも一つは、炭素原子数が９乃至３０のアルキレン部分またはアルケニレン部分を含むことが好ましい。炭素原子数が９乃至３０のアルキレン部分またはアルケニレン部分は、直鎖状であることが好ましい。アルキレン部分またはアルケニレン部分は、アリール基の置換基に含まれていることが好ましい。
また、Ｒ31、Ｒ32およびＲ33の少なくとも一つは、重合性基を置換基として有することが好ましい。１，３，５−トリアジン環を有する化合物は、少なくとも二つの重合性基を有することが好ましい。また、重合性基は、Ｒ31、Ｒ32またはＲ33の末端に位置することが好ましい。
１，３，５−トリアジン環を有する化合物に重合性基を導入することで、１，３，５−トリアジン環を有する化合物とディスコティック液晶性分子とが重合している状態で光学的異方性層に含ませることができる。
重合性基を置換基として有するＲ31、Ｒ32またはＲ33を、下記式（Ｒｐ）で示す。
【００７２】
（Ｒｐ）  −Ｌ5 （−Ｐ）n
式中、Ｌ5 は、（ｎ＋１）価の連結基であり；Ｐは、重合性基であり；そして、ｎは１乃至５の整数である。
式（ＲｐＩ）において、（ｎ＋１）価の連結基（Ｌ5 ）は、アルキレン基、アルケニレン基、ｎ＋１価の芳香族基、二価のヘテロ環残基、−ＣＯ−、−ＮＲ−（Ｒは炭素原子数が１乃至３０のアルキル基または水素原子）、−Ｏ−、−Ｓ−および−ＳＯ2 −からなる群より選ばれる基を少なくとも二つ組み合わせた連結基であることが好ましい。アルキレン基の炭素原子数は、１乃至１２であることが好ましい。アルケニレン基の炭素原子数は、２乃至１２であることが好ましい。芳香族基の炭素原子数は、６乃至１０であることが好ましい。
式（Ｒｐ）のＬ5 の例を以下に示す。左側が式(III）のＸ1 、Ｘ2 またはＸ3 に結合（Ｘ1 、Ｘ2 またはＸ3 が単結合の場合は、１，３，５−トリアジン環に直結）し、右側が（Ｌ53〜Ｌ59ではｎ個の）重合性基（Ｐ）に結合する。ＡＬはアルキレン基またはアルケニレン基、Ｈｃは二価のヘテロ環残基、ＡＲは芳香族基を意味する。なお、アルキレン基、アルケニレン基、ヘテロ環残基および芳香族基は、置換基（例、アルキル基、ハロゲン原子）を有していてもよい。
【００７３】
Ｌ51：−ＡＬ−Ｏ−ＣＯ−
Ｌ52：−ＡＬ−Ｏ−
Ｌ53：−ＡＲ（−Ｏ−ＡＬ−Ｏ−ＣＯ−）n
Ｌ54：−ＡＲ（−Ｏ−ＡＬ−Ｏ−）n
Ｌ55：−ＡＲ（−Ｏ−ＣＯ−ＡＬ−Ｏ−ＣＯ−）n
Ｌ56：−ＡＲ（−ＣＯ−Ｏ−ＡＬ−Ｏ−ＣＯ−）n
Ｌ57：−ＡＲ（−Ｏ−ＣＯ−ＡＲ−Ｏ−ＡＬ−Ｏ−ＣＯ−）n
Ｌ58：−ＡＲ（−ＮＲ−ＳＯ2 −ＡＬ−Ｏ−ＣＯ−）n
Ｌ59：−ＡＲ（−ＳＯ2 −ＮＲ−ＡＬ−Ｏ−ＣＯ−）n
【００７４】
式（Ｒｐ）における重合性基（Ｐ）の例は、ディスコティック液晶性分子の重合性基の例（Ｐ１〜Ｐ１８）と同様である。重合性基は、１，３，５−トリアジン環を有する化合物とディスコティック液晶性分子とを重合させるために使用する。よって、１，３，５−トリアジン環を有する化合物の重合性基とディスコティック液晶性分子の重合性基とは、類似の官能基であることが好ましい。従って、ディスコティック液晶性分子の重合性基と同様に、１，３，５−トリアジン環を有する化合物の重合性基（Ｐ）は、不飽和重合性基（Ｐ１、Ｐ２、Ｐ３、Ｐ７、Ｐ８、Ｐ１５、Ｐ１６、Ｐ１７）またはエポキシ基（Ｐ６、Ｐ１８）であることが好ましく、不飽和重合性基であることがさらに好ましく、エチレン性不飽和重合性基（Ｐ１、Ｐ７、Ｐ８、Ｐ１５、Ｐ１６、Ｐ１７）であることが最も好ましい。
ｎが複数（２乃至５）である場合、連結基（Ｌ5 ）はｎ＋１価の芳香族基を含み芳香族基において分岐することが好ましい。ｎは、１乃至３の整数であることが好ましい。
【００７５】
１，３，５−トリアジン環を有する化合物の（メラミン化合物を除く）具体例を以下に示す。
【００７６】
【化２６】
0004084483.tif 000027
【００７７】
ＴＲ−１：R31、R32、R33:-(CH2)9-O-CO-CH=CH2
ＴＲ−２：R31、R32、R33:-(CH2)4-CH=CH-(CH2)4-O-CO-CH=CH2
ＴＲ−３：R31、R32:-(CH2)9-O-CO-CH=CH2 ;R33:-(CH2)12-CH3
ＴＲ−４：R31、R32:-(CH2)4-CH=CH-(CH2)4-O-CO-CH=CH2;R33:-(CH2)12-CH3
ＴＲ−５：R31:-(CH2)9-O-CO-CH=CH2;R32、R33:-(CH2)12-CH3
ＴＲ−６：R31:-(CH2)4-CH=CH-(CH2)4-O-CO-CH=CH2;R32、R33:-(CH2)12-CH3
ＴＲ−７：R31、R32:-(CH2)4-O-CO-CH=CH2 ;R33:-(CH2)12-CH3
ＴＲ−８：R31:-(CH2)4-O-CO-CH=CH2 ;R32、R33:-(CH2)12-CH3
ＴＲ−９：R31、R32、R33:-(CH2)9-O-EpEt
ＴＲ−10：R31、R32、R33:-(CH2)4-CH=CH-(CH2)4-O-EpEt
ＴＲ−11：R31、R32:-(CH2)9-O-EpEt;R33:-(CH2)12-CH3
ＴＲ−12：R31、R32、R33:-(CH2)9-O-CH=CH2
ＴＲ−13：R31、R32:-(CH2)9-O-CH=CH2;R33:-(CH2)12-CH3
（註）EpEt：エポキシエチル
【００７８】
【化２７】
0004084483.tif 000028
【００７９】
ＴＲ−14：X1、X2、X3:-O-;R32、R35、R38:-O-(CH2)9-O-CO-CH=CH2
ＴＲ−15：X1、X2、X3:-O-;R31、R32、R34、R35、R37、R38:-O-(CH2)9-O-CO-CH=CH2
ＴＲ−16：X1、X2、X3:-O-;R32、R35、R38:-O-(CH2)4-CH=CH-(CH2)4-O-CO-CH=CH2
ＴＲ−17：X1、X2、X3:-O-;
R31、R32、R34、R35、R37、R38:-O-(CH2)4-CH=CH-(CH2)4-O-CO-CH=CH2
ＴＲ−18：X1、X2、X3:-O-;R31、R33、R34、R36、R37、R39:-O-(CH2)9-O-CO-CH=CH2
ＴＲ−19：X1、X2、X3:-O-;
R31、R32、R33、R34、R35、R36、R37、R38、R39:-O-(CH2)9-O-CO-CH=CH2
ＴＲ−20：X1、X2:-O-;X3:-NH-;R32、R35、R38:-O-(CH2)9-O-CO-CH=CH2
ＴＲ−21：X1、X2:-O-;X3:-NH-;R32、R35:-O-(CH2)4-O-CO-CH=CH2;
R38:-O-(CH2)12-CH3
ＴＲ−22：X1、X2:-O-;X3:-NH-;R32、R35:-O-(CH2)4-O-CO-CH=CH2;
R37、R38:-O-(CH2)12-CH3
ＴＲ−23：X1、X2:-O-;X3:-NH-;R32、R35:-O-(CH2)4-O-CO-CH=CH2;
R38:-O-CO-(CH2)11-CH3
ＴＲ−24：X1:-O-;X2、X3:-NH-;R31、R33:-O-(CH2)12-CH3;
R35、R38:-O-(CH2)9-O-CO-CH=CH2
ＴＲ−25：X1:-O-;X2、X3:-NH-;R31、R32:-O-(CH2)6-O-CO-CH=CH2;
R35、R38:-O-(CH2)11-CH3
ＴＲ−26：X1:-O-;X2、X3:-NH-;R31、R32、R33:-O-(CH2)6-O-CO-CH=CH2;
R35、R38:-O-(CH2)11-CH3
【００８０】
ＴＲ−27：X1、X2:-NH-;X3:-S-;R32、R35:-O-(CH2)9-O-CO-CH=CH2;
R38:-O-CO-(CH2)11-CH3
ＴＲ−28：X1、X2:-NH-;X3:-S-;R31、R32、R34、R35:-O-(CH2)9-O-CO-CH=CH2;
R38:-O-CO-(CH2)11-CH3
ＴＲ−29：X1、X2:-NH-;X3:-S-;R32、R35:-O-(CH2)4-CH=CH-(CH2)4-O-CO-CH=CH2;
R38:-O-CO-(CH2)11-CH3
ＴＲ−30：X1、X2:-NH-;X3:-S-;
R31、R32、R34、R35:-O-(CH2)4-CH=CH-(CH2)4-O-CO-CH=CH2;
R38:-O-CO-(CH2)11-CH3
ＴＲ−31：X1、X2:-NH-;X3:-S-;R31、R33、R34、R36:-O-(CH2)9-O-CO-CH=CH2;
R38:-O-CO-(CH2)11-CH3
ＴＲ−32：X1、X2:-NH-;X3:-S-;
R31、R32、R33、R34、R35、R36:-O-(CH2)9-O-CO-CH=CH2;
R38:-O-CO-(CH2)11-CH3
ＴＲ−33：X1、X2:-O-;X3:-S-;R32、R35、R38:-O-(CH2)9-O-CO-CH=CH2
ＴＲ−34：X1、X2:-O-;X3:-S-;R32、R35:-O-(CH2)4-O-CO-CH=CH2;
R38:-O-(CH2)12-CH3
ＴＲ−35：X1、X2:-O-;X3:-S-;R32、R35:-O-(CH2)4-O-CO-CH=CH2;
R37、R38:-O-(CH2)12-CH3
ＴＲ−36：X1、X2:-O-;X3:-S-;R32、R35:-O-(CH2)4-O-CO-CH=CH2;
R38:-O-CO-(CH2)11-CH3
ＴＲ−37：X1:-O-;X2、X3:-S-;R31、R33:-O-(CH2)12-CH3;
R35、R38:-O-(CH2)9-O-CO-CH=CH2
ＴＲ−38：X1:-O-;X2、X3:-S-;R31、R32:-O-(CH2)6-O-CO-CH=CH2;
R35、R38:-O-(CH2)11-CH3
ＴＲ−39：X1:-O-;X2、X3:-S-;R31、R32、R33:-O-(CH2)6-O-CO-CH=CH2;
R35、R38:-O-(CH2)11-CH3
【００８１】
ＴＲ−40：X1、X2、X3:-S-;R32、R35、R38:-O-(CH2)9-O-CO-CH=CH2
ＴＲ−41：X1、X2、X3:-S-;R31、R32、R34、R35、R37、R38:-O-(CH2)9-O-CO-CH=CH2
ＴＲ−42：X1、X2、X3:-S-;R32、R35、R38:-O-(CH2)4-CH=CH-(CH2)4-O-CO-CH=CH2
ＴＲ−43：X1、X2、X3:-S-;
R31、R32、R34、R35、R37、R38:-O-(CH2)4-CH=CH-(CH2)4-O-CO-CH=CH2
ＴＲ−44：X1、X2、X3:-S-;R31、R33、R34、R36、R37、R39:-O-(CH2)9-O-CO-CH=CH2
ＴＲ−45：X1、X2、X3:-S-;
R31、R32、R33、R34、R35、R36、R37、R38、R39:-O-(CH2)9-O-CO-CH=CH2
ＴＲ−46：X1、X2:-S-;X3:-NH-;R32、R35、R38:-O-(CH2)9-O-CO-CH=CH2
ＴＲ−47：X1、X2:-S-;X3:-NH-;R32、R35:-O-(CH2)4-O-CO-CH=CH2;
R38:-O-(CH2)12-CH3
ＴＲ−48：X1、X2:-S-;X3:-NH-;R32、R35:-O-(CH2)4-O-CO-CH=CH2;
R37、R38:-O-(CH2)12-CH3
ＴＲ−49：X1、X2:-S-;X3:-NH-;R32、R35:-O-(CH2)4-O-CO-CH=CH2;
R38:-O-CO-(CH2)11-CH3
ＴＲ−50：X1:-O-;X2:-NH-;X3:-S-;R31、R33:-O-(CH2)12-CH3;
R35:-O-(CH2)9-O-CO-CH=CH2;R38:-O-(CH2)12-CH3
ＴＲ−51：X1:-O-;X2:-NH-;X3:-S-;R31、R32:-O-(CH2)6-O-CO-CH=CH2;
R35:-O-(CH2)11-CH3;R38:-O-(CH2)12-CH3
ＴＲ−52：X1:-O-;X2:-NH-;X3:-S-;R31、R32、R33:-O-(CH2)6-O-CO-CH=CH2;
R35:-O-(CH2)11-CH3;R38:-O-(CH2)12-CH3
【００８２】
ＴＲ−53：X1、X2、X3:-O-;R32、R35、R38:-O-(CH2)9-O-EpEt
ＴＲ−54：X1、X2、X3:-O-;R31、R32、R34、R35、R37、R38:-O-(CH2)9-O-EpEt
ＴＲ−55：X1、X2、X3:-O-;R32、R35、R38:-O-(CH2)4-CH=CH-(CH2)4-O-EpEt
ＴＲ−56：X1、X2、X3:-O-;
R31、R32、R34、R35、R37、R38:-O-(CH2)4-CH=CH-(CH2)4-O-EpEt
ＴＲ−57：X1、X2、X3:-O-;R31、R33、R34、R36、R37、R39:-O-(CH2)9-O-EpEt
ＴＲ−58：X1、X2、X3:-O-;R32、R35、R38:-O-(CH2)9-O-CH=CH2
ＴＲ−59：X1、X2:-O-;X3:-NH-;R32、R35、R38:-O-(CH2)9-O-EpEt
ＴＲ−60：X1、X2:-O-;X3:-NH-;R32、R35:-O-(CH2)4-O-EpEt;
R38:-O-(CH2)12-CH3
ＴＲ−61：X1、X2:-O-;X3:-NH-;R32、R35:-O-(CH2)4-O-EpEt;
R37、R38:-O-(CH2)12-CH3
ＴＲ−62：X1、X2:-O-;X3:-NH-;R32、R35:-O-(CH2)4-O-EpEt;
R38:-O-CO-(CH2)11-CH3
ＴＲ−63：X1:-O-;X2、X3:-NH-;R31、R33:-O-(CH2)12-CH3;
R35、R38:-O-(CH2)9-O-EpEt
ＴＲ−64：X1:-O-;X2、X3:-NH-;R31、R32:-O-(CH2)6-O-EpEt;
R35、R38:-O-(CH2)11-CH3
ＴＲ−65：X1、X2:-O-;X3:-NH-;R32、R35、R38:-O-(CH2)9-O-CH=CH2
（註）定義のないＲ：無置換（水素原子）
EpEt：エポキシエチル
【００８３】
１，３，５−トリアジン環を有する化合物は、下記式（IV）で表されるメラミン化合物であることが好ましい。
【００８４】
【化２８】
0004084483.tif 000029
【００８５】
式中、Ｒ41、Ｒ43およびＲ45は、それぞれ独立に、炭素原子数が１乃至３０のアルキル基または水素原子であり、Ｒ42、Ｒ44およびＲ46は、それぞれ独立にアルキル基、アルケニル基、アリール基または複素環基であるか、あるいは、Ｒ41とＲ42、Ｒ43とＲ44またはＲ45とＲ46が結合して、複素環を形成する。
Ｒ41、Ｒ43およびＲ45は、炭素原子数が１乃至２０のアルキル基または水素原子であることが好ましく、炭素原子数が１乃至１０のアルキル基または水素原子であることがより好ましく、炭素原子数が１乃至６のアルキル基または水素原子であることがさらに好ましく、水素原子であることが最も好ましい。
Ｒ42、Ｒ44およびＲ46は、アリール基であることが特に好ましい。
上記アルキル基、アルケニル基、アリール基および複素環基の定義および置換基は、前記式(III）で説明した各基の定義および置換基と同様である。
Ｒ41とＲ42、Ｒ43とＲ44またはＲ45とＲ46が結合して形成する複素環は、前記式(III）で説明した窒素原子に遊離原子価をもつ複素環基と同様である。
【００８６】
Ｒ42、Ｒ44およびＲ46の少なくとも一つは、炭素原子数が９乃至３０のアルキレン部分またはアルケニレン部分を含むことが好ましい。炭素原子数が９乃至３０のアルキレン部分またはアルケニレン部分は、直鎖状であることが好ましい。アルキレン部分またはアルケニレン部分は、アリール基の置換基に含まれていることが好ましい。
また、Ｒ42、Ｒ44およびＲ46の少なくとも一つは、重合性基を置換基として有することが好ましい。メラミン化合物は、少なくとも二つの重合性基を有することが好ましい。また、重合性基は、Ｒ42、Ｒ44およびＲ46の末端に位置することが好ましい。
メラミン化合物に重合性基を導入することで、メラミン化合物とディスコティック液晶性分子とが重合している状態で光学的異方性層に含ませることができる。
重合性基を置換基として有するＲ42、Ｒ44およびＲ46は、前述した式（Ｒｐ）で示される基と同様である。
【００８７】
メラミン化合物の具体例を以下に示す。
【００８８】
【化２９】
0004084483.tif 000030
【００８９】
ＭＭ−１：R43、R44、R53、R54、R63、R64:-O-(CH2)9-CH3
ＭＭ−２：R43、R44、R53、R54、R63、R64:-O-(CH2)11-CH3
ＭＭ−３：R43、R44、R53、R54、R63、R64:-O-(CH2)15-CH3
ＭＭ−４：R44、R54、R64:-O-(CH2)9-CH3
ＭＭ−５：R44、R54、R64:-O-(CH2)15-CH3
ＭＭ−６：R43、R53、R63:-O-CH3;R44、R54、R64:-O-(CH2)17-CH3
ＭＭ−７：R44、R54、R64:-CO-O-(CH2)11-CH3
ＭＭ−８：R44、R54、R64:-SO2-NH-(CH2)17-CH3
ＭＭ−９：R43、R53、R63:-O-CO-(CH2)15-CH3
ＭＭ−10：R42、R52、R62:-O-(CH2)17-CH3
ＭＭ−11：R42、R52、R62:-O-CH3;R43、R53、R63:-CO-O-(CH2)11-CH3
ＭＭ−12：R42、R52、R62:-Cl;R43、R53、R63:-CO-O-(CH2)11-CH3
ＭＭ−13：R42、R52、R62:-O-(CH2)11-CH3;R45、R55、R65:-SO2-NH-iso-C3H7
【００９０】
ＭＭ−14：R42、R52、R62:-Cl;R45、R55、R65:-SO2-NH-(CH2)15-CH3
ＭＭ−15：R42、R46、R52、R56、R62、R66:-Cl;R45、R55、R65:-SO2-NH-(CH2)19-CH3
ＭＭ−16：R43、R54:-O-(CH2)9-CH3;R44、R53、R63、R64:-O-(CH2)11-CH3
ＭＭ−17：R44:-O-(CH2)11-CH3;R54:-O-(CH2)15-CH3;R64:-O-(CH2)17-CH3
ＭＭ−18：R42、R45、R52、R55、R62、R65:-O-CH3;R44、R54、R64:-NH-CO-(CH2)14-CH3
ＭＭ−19：R42、R45、R52、R55、R62、R65:-O-(CH2)3-CH3;
R44、R54、R64:-O-(CH2)15-CH3
ＭＭ−20：R42、R52、R62:-NH-SO2-(CH2)15-CH3;R44、R45、R54、R55、R64、R65:-Cl
ＭＭ−21：R42、R43、R52、R53、R62、R63:-F;R44、R54、R64:-CO-NH-(CH2)15-CH3;
R45、R46、R55、R56、R65、R66:-Cl
ＭＭ−22：R42、R52、R62:-Cl;R44、R54、R64:-CH3;
R45、R55、R65:-NH-CO-(CH2)12-CH3
ＭＭ−23：R42、R52、R62:-OH;R44、R54、R64:-CH3;R45、R55、R65:-O-(CH2)15-CH3
ＭＭ−24：R42、R45、R52、R55、R62、R65:-O-CH3;R44、R54、R64:-(CH2)11-CH3
ＭＭ−25：R42、R52、R62:-NH-SO2-CH3;R45、R55、R65:-CO-O-(CH2)11-CH3
ＭＭ−26：R42、R52、R62:-S-(CH2)11-CH3;R45、R55、R65:-SO2-NH2
【００９１】
ＭＭ−27：R43、R44、R53、R54、R63、R64:-O-(CH2)12-O-CO-CH=CH2
ＭＭ−28：R43、R44、R53、R54、R63、R64:-O-(CH2)8-O-CO-CH=CH2
ＭＭ−29：R43、R44、R53、R54、R63、R64:-O-CO-(CH2)7-O-CO-CH=CH2
ＭＭ−30：R44、R54、R64:-CO-O-(CH2)12-O-CO-C(CH3)=CH2
ＭＭ−31：R43、R44、R53、R54、R63、R64:-O-CO-p-Ph-O-(CH2)4-O-CO-CH=CH2
ＭＭ−32：R42、R44、R52、R54、R62、R64:-NH-SO2-(CH2)8-O-CO-CH=CH2;
R45、R55、R65:-Cl
ＭＭ−33：R42、R52、R62:-NH-SO2-CH3;R45、R55、R65:-CO-O-(CH2)12-O-CO-CH=CH2
【００９２】
ＭＭ−34：R44、R54、R64:-O-(CH2)9-O-CO-CH=CH2
ＭＭ−35：R43、R44、R53、R54、R63、R64:-O-(CH2)9-O-CO-CH=CH2
ＭＭ−36：R44、R54、R64:-O-(CH2)4-CH=CH-(CH2)4-O-CO-CH=CH2
ＭＭ−37：R43、R44、R53、R54、R63、R64:-O-(CH2)4-CH=CH-(CH2)4-O-CO-CH=CH2
ＭＭ−38：R43、R45、R53、R55、R63、R65:-O-(CH2)9-O-CO-CH=CH2
ＭＭ−39：R43、R44、R45、R53、R54、R55、R63、R64、R65:-O-(CH2)9-O-CO-CH=CH2
ＭＭ−40：R44、R54:-O-(CH2)4-O-CO-CH=CH2;R64:-O-(CH2)9-O-CO-CH=CH2
ＭＭ−41：R44、R54:-O-(CH2)4-O-CO-CH=CH2;R64:-O-(CH2)12-CH3
ＭＭ−42：R44、R54:-O-(CH2)4-O-CO-CH=CH2;R63、R64:-O-(CH2)12-CH3
ＭＭ−43：R44、R54:-O-(CH2)4-O-CO-CH=CH2;R63、R64:-O-CO-(CH2)11-CH3
ＭＭ−44：R43、R45:-O-(CH2)12-CH3;R54、R64:-O-(CH2)9-O-CO-CH=CH2
ＭＭ−45：R43、R44:-O-(CH2)6-O-CO-CH=CH2;R54、R64:-O-(CH2)11-CH3
ＭＭ−46：R43、R44、R45:-O-(CH2)6-O-CO-CH=CH2;R54、R64:-O-(CH2)11-CH3
（註）定義のないＲ：無置換（水素原子）
p-Ph：ｐ−フェニレン
【００９３】
【化３０】
0004084483.tif 000031
【００９４】
ＭＭ−47：R46、R56、R66:-SO2-NH-(CH2)15-CH3;R48、R58、R68:-O-(CH2)11-CH3
ＭＭ−48：R45、R55、R65:-SO2-NH-(CH2)17-CH3
ＭＭ−49：R46、R56、R66:-SO2-NH-(CH2)15-CH3
ＭＭ−50：R45、R55、R65:-O-(CH2)17-CH3;R47、R57、R67:-SO2-NH-CH3
ＭＭ−51：R43、R53、R63:-O-(CH2)15-CH3
ＭＭ−52：R41、R51、R61:-O-(CH2)17-CH3
ＭＭ−53：R46、R56、R66:-SO2-NH-Ph;R48、R58、R68:-O-(CH2)11-CH3
ＭＭ−54：R45、R55、R65:-O-(CH2)21-CH3;R47、R57、R67:-SO2-NH-Ph
ＭＭ−55：R41、R51、R61:-p-Ph-(CH2)11-CH3
ＭＭ−56：R46、R48、R56、R58、R66、R68:-SO2-NH-(CH2)7-CH3
ＭＭ−57：R46、R56、R66:-SO2-NH-(CH2)10-O-CO-CH=CH2;
R48、R58、R68:-O-(CH2)12-CH3
ＭＭ−58：R45、R55、R65:-O-(CH2)12-O-CO-CH=CH2;R47、R57、R67:-SO2-NH-Ph
ＭＭ−59：R43、R53、R63:-O-(CH2)16-O-CO-CH=CH2
（註）定義のないＲ：無置換（水素原子）
Ph：フェニル
p-Ph：ｐ−フェニレン
【００９５】
【化３１】
0004084483.tif 000032
【００９６】
ＭＭ−60：R45、R55、R65:-NH-CO-(CH2)14-CH3
ＭＭ−61：R42、R52、R62:-O-(CH2)17-CH3
ＭＭ−62：R44、R54、R64:-O-(CH2)15-CH3
ＭＭ−63：R45、R55、R65:-SO2-NH-(CH2)15-CH3
ＭＭ−64：R43、R53、R63:-CO-NH-(CH2)17-CH3;R44、R54、R64:-OH
ＭＭ−65：R45、R55、R65:-O-(CH2)15-CH3;R46、R56、R66:-SO2-NH-(CH2)11-CH3
ＭＭ−66：R47、R57、R67:-O-(CH2)21-CH3
ＭＭ−67：R44、R54、R64:-O-p-Ph-(CH2)11-CH3
ＭＭ−68：R46、R56、R66:-SO2-NH-(CH2)15-CH3
ＭＭ−69：R43、R53、R63:-CO-NH-(CH2)17-CH3;
R44、R54、R64:-O-(CH2)12-O-CO-CH=CH2
ＭＭ−70：R45、R55、R65:-O-(CH2)8-O-CO-CH=CH2;
R46、R56、R66:-SO2-NH-(CH2)11-CH3
ＭＭ−71：R43、R46、R53、R56、R63、R66:-SO2-NH-(CH2)8-0-CO-CH=CH2
（註）定義のないＲ：無置換（水素原子）
p-Ph：ｐ−フェニレン
【００９７】
【化３２】
0004084483.tif 000033
【００９８】
ＭＭ−72：R41、R43、R45:-CH3
ＭＭ−73：R41、R43、R45:-C2H5
ＭＭ−74：R41、R43:-C2H5;R45:-CH3
ＭＭ−75：R41、R43、R45:-(CH2)3-CH3
【００９９】
【化３３】
0004084483.tif 000034
【０１００】
ＭＭ−76：R42、R44、R46:-(CH2)9-O-CO-CH=CH2
ＭＭ−77：R42、R44、R46:-(CH2)4-CH=CH-(CH2)4-O-CO-CH=CH2
ＭＭ−78：R42、R44:-(CH2)9-O-CO-CH=CH2 ;R46:-(CH2)12-CH3
ＭＭ−79：R42、R44:-(CH2)4-CH=CH-(CH2)4-O-CO-CH=CH2;R46:-(CH2)12-CH3
ＭＭ−80：R42:-(CH2)9-O-CO-CH=CH2;R44、R46:-(CH2)12-CH3
ＭＭ−81：R42:-(CH2)4-CH=CH-(CH2)4-O-CO-CH=CH2;R44、R46:-(CH2)12-CH3
ＭＭ−82：R42、R44:-(CH2)4-O-CO-CH=CH2 ;R46:-(CH2)12-CH3
ＭＭ−83：R42:-(CH2)4-O-CO-CH=CH2 ;R44、R46:-(CH2)12-CH3
ＭＭ−84：R42、R44、R46:-(CH2)9-O-EpEt
ＭＭ−85：R42、R44、R46:-(CH2)4-CH=CH-(CH2)4-O-EpEt
ＭＭ−86：R42、R44:-(CH2)9-O-EpEt;R46:-(CH2)12-CH3
ＭＭ−87：R42、R44、R46:-(CH2)9-O-CH=CH2
ＭＭ−88：R42、R44:-(CH2)9-O-CH=CH2;R46:-(CH2)12-CH3
（註）EpEt：エポキシエチル
【０１０１】
【化３４】
0004084483.tif 000035
【０１０２】
ＭＭ−89：R41、R42、R43、R44、R45、R46:-(CH2)9-CH3
ＭＭ−90：R41、R43、R45:-CH3;R42、R44、R46:-(CH2)17-CH3
ＭＭ−91：R41、R42、R43、R44:-(CH2)7-CH3;R45、R46:-(CH2)5-CH3
ＭＭ−92：R41、R42、R43、R44、R45、R46:-CyHx
ＭＭ−93：R41、R42、R43、R44、R45、R46:-(CH2)2-O-C2H5
ＭＭ−94：R41、R43、R45:-CH3;R42、R44、R46:-(CH2)12-O-CO-CH=CH2
ＭＭ−95：R41、R42、R43、R44、R45、R46:-(CH2)8-O-CO-CH=CH2
（註）CyHx：シクロヘキシル
【０１０３】
【化３５】
0004084483.tif 000036
【０１０４】
メラミン化合物として、メラミンポリマーを用いてもよい。メラミンポリマーは、下記式（Ｖ）で示すメラミン化合物とカルボニル化合物との重合反応により合成することが好ましい。
【０１０５】
【化３６】
0004084483.tif 000037
【０１０６】
式中、Ｒ71、Ｒ72、Ｒ73、Ｒ74、Ｒ75およびＲ76は、それぞれ独立に、水素原子、アルキル基、アルケニル基、アリール基または複素環基である。
上記アルキル基、アルケニル基、アリール基および複素環基の定義および置換基は、前記式(III）で説明した各基の定義および置換基と同様である。
メラミン化合物とカルボニル化合物との重合反応は、通常のメラミン樹脂（例、メラミンホルムアルデヒド樹脂）の合成方法と同様である。市販のメラミンポリマー（メラミン樹脂）を用いてもよい。
メラミンポリマーの分子量は、２千以上４０万以下であることが好ましい。
【０１０７】
Ｒ71、Ｒ72、Ｒ73、Ｒ74、Ｒ75およびＲ76の少なくとも一つは、炭素原子数が９乃至３０のアルキレン部分またはアルケニレン部分を含むことが好ましい。炭素原子数が９乃至３０のアルキレン部分またはアルケニレン部分は、直鎖状であることが好ましい。アルキレン部分またはアルケニレン部分は、アリール基の置換基に含まれていることが好ましい。
また、Ｒ71、Ｒ72、Ｒ73、Ｒ74、Ｒ75およびＲ76の少なくとも一つは、重合性基を置換基として有することが好ましい。また、重合性基は、Ｒ71、Ｒ72、Ｒ73、Ｒ74、Ｒ75およびＲ76の末端に位置することが好ましい。
メラミンポリマーに重合性基を導入することで、メラミンポリマーとディスコティック液晶性分子とが重合している状態で光学的異方性層に含ませることができる。
重合性基を置換基として有するＲ71、Ｒ72、Ｒ73、Ｒ74、Ｒ75およびＲ76は、前述した式（Ｒｐ）で示される基と同様である。
重合性基は、カルボニル化合物（Ｒ71、Ｒ72）とメラミン化合物（Ｒ73、Ｒ74、Ｒ75、Ｒ76）の一方に導入すればよい。メラミン化合物が重合性基を有する場合は、カルボニル化合物はホルムアルデヒドのような簡単な化学構造の化合物が好ましく用いられる。カルボニル化合物が重合性基を有する場合は、メラミン化合物は、（無置換）メラミンのような簡単な化学構造の化合物が好ましく用いられる。
【０１０８】
重合性基を有するカルボニル化合物の例を以下に示す。
【０１０９】
【化３７】
0004084483.tif 000038
【０１１０】
ＣＯ−１：R72:-H;R82:-O-(CH2)9-O-CO-CH=CH2
ＣＯ−２：R72:-H;R81、R82:-O-(CH2)9-O-CO-CH=CH2
ＣＯ−３：R72:-H;R82:-O-(CH2)4-CH=CH-(CH2)4-O-CO-CH=CH2
ＣＯ−４：R72:-H;R81、R82:-O-(CH2)4-CH=CH-(CH2)4-O-CO-CH=CH2
ＣＯ−５：R72:-H;R81、R83:-O-(CH2)9-O-CO-CH=CH2
ＣＯ−６：R72:-H;R81、R82、R83:-O-(CH2)9-O-CO-CH=CH2
ＣＯ−７：R72:-CH3;R82:-O-(CH2)9-O-CO-CH=CH2
ＣＯ−８：R72:-(CH2)11-CH3;R82:-O-(CH2)4-O-CO-CH=CH2
ＣＯ−９：R72:-(CH2)9-O-CO-CH=CH2;R82:-O-(CH2)4-O-CO-CH=CH2
ＣＯ−10：R72:-(CH2)9-O-CO-EpEt;R82:-O-(CH2)4-O-CO-CH=CH2
ＣＯ−11：R72:-(CH2)4-O-CO-CH=CH2;R81、R83:-O-(CH2)12-CH3
（註）定義のないＲ：無置換（水素原子）
EpEt：エポキシエチル
【０１１１】
【化３８】
0004084483.tif 000039
【０１１２】
ＣＯ−12：R81、R82、R83、R84:-O-(CH2)6-O-CO-CH=CH2
ＣＯ−13：R82、R83:-O-(CH2)9-O-CO-CH=CH2
（註）定義のないＲ：無置換（水素原子）
【０１１３】
【化３９】
0004084483.tif 000040
【０１１４】
ＣＯ−14：R71:-(CH2)9-O-CO-CH=CH2;R72:-H
ＣＯ−15：R71:-(CH2)4-CH=CH-(CH2)4-O-CO-CH=CH2;R72:-H
ＣＯ−16：R71:-(CH2)9-O-CO-CH=CH2;R72:-CH3
ＣＯ−17：R71:-(CH2)4-CH=CH-(CH2)4-O-CO-CH=CH2;R72:-CH3
ＣＯ−18：R71:-(CH2)9-O-CO-CH=CH2;R72:-Ph
ＣＯ−19：R71:-(CH2)4-CH=CH-(CH2)4-O-CO-CH=CH2;R72:-Ph
ＣＯ−20：R71:-(CH2)4-O-CO-CH=CH2;R72:-(CH2)9-O-CO-CH=CH2
ＣＯ−21：R71:-(CH2)4-O-CO-CH=CH2;R72:-(CH2)12-CH3
ＣＯ−22：R71:-(CH2)9-O-EpEt;R72:-H
ＣＯ−23：R71:-(CH2)4-CH=CH-(CH2)4-O-EpEt;R72:-H
ＣＯ−24：R71、R72:-(CH2)9-O-EpEt
ＣＯ−25：R71、R72:-(CH2)9-O-CO-CH=CH2
ＣＯ−26：R71、R72:-(CH2)4-CH=CH-(CH2)4-O-CO-CH=CH2
（註）Ph：フェニル
EpEt：エポキシエチル
【０１１５】
メラミン化合物側に重合性基を有するメラミンポリマーの例を以下に示す。
【０１１６】
【化４０】
0004084483.tif 000041
【０１１７】
ＭＰ−１：R73、R75、R76:-CH2-NH-CO-CH=CH2;R74:-CH2-NH-CO-(CH2)8-CH3
ＭＰ−２：R71:-CH3;R73、R75、R76:-CH2-NH-CO-CH=CH2;
R74:-CH2-NH-CO-(CH2)8-CH3
ＭＰ−３：R71、R72:-CH3;R73、R75、R76:-CH2-NH-CO-CH=CH2;
R74:-CH2-NH-CO-(CH2)8-CH3
ＭＰ−４：R71:-Ph;R73、R75、R76:-CH2-NH-CO-CH=CH2;
R74:-CH2-NH-CO-(CH2)8-CH3
ＭＰ−５：R73、R76:-CH2-NH-CO-CH=CH2;
R74:-CH2-NH-CO-(CH2)7-CH=CH-(CH2)7-CH3;R75:-CH2-O-CH3
ＭＰ−６：R73、R76:-CH2-NH-CO-CH=CH2;
R74:-CH2-NH-CO-(CH2)7-CH=CH-(CH2)7-CH3;R75:-CH2-OH
ＭＰ−７：R73、R76:-CH2-NH-CO-C2H5;R74:-CH2-NH-CO-(CH2)16-CH3;
R75:-CH2-O-CH3
ＭＰ−８：R73、R76:-CH2-NH-CO-C2H5;R74:-CH2-NH-CO-(CH2)16-CH3;
R75:-CH2-OH
ＭＰ−９：R73、R76:-CH2-O-CO-CH=CH2;
R74:-CH2-O-CO-(CH2)7-CH=CH-(CH2)7-CH3;R75:-CH2-O-CH3
ＭＰ−10：R73、R76:-CH2-O-CO-CH=CH2;
R74:-CH2-O-CO-(CH2)7-CH=CH-(CH2)7-CH3;R75:-CH2-OH
ＭＰ−11：R73、R76:-CH2-O-CO-(CH2)7-CH=CH-(CH2)7-CH3;
R74:-CH2-NH-CO-(CH2)7-CH=CH-(CH2)7-CH3;R75:-CH2-O-CH3
ＭＰ−12：R73、R76:-CH2-O-CO-(CH2)7-CH=CH-(CH2)7-CH3;
R74:-CH2-NH-CO-(CH2)7-CH=CH-(CH2)7-CH3;R75:-CH2-OH
ＭＰ−13：R73、R74、R75、R76:-CH2-O-(CH2)11-O-CO-CH=CH2
ＭＰ−14：R73、R75、R76:-CH2-NH-CO-CH=CH2;R74:-CH2-O-(CH2)16-CH3
（註）定義のないＲ：無置換（水素原子）
Ph：フェニル
【０１１８】
二種類以上の１，３，５−トリアジン環を有する化合物（メラミン化合物およびメラミンポリマーを含む）を併用してもよい。
１，３，５−トリアジン環を有する化合物は、ディスコティック液晶性分子の量の０．０１乃至２０重量％の量で使用する。使用量は、ディスコティック液晶性分子の量の０．１乃至１５重量％であることが好ましく、０．５乃至１０重量％であることがさらに好ましい。
【０１１９】
光学的異方性層は、ディスコティック液晶性分子および必要に応じて上記のようなセルロースエステル、含フッ素界面活性剤または１，３，５−トリアジン化合物、あるいは下記の重合性開始剤や他の添加剤を含む塗布液を、後述する透明支持体または配向膜の上に塗布することで形成する。
塗布液の調製に使用する溶媒としては、有機溶媒が好ましく用いられる。有機溶媒の例には、アミド（例、ジメチルホルムアミド）、スルホキシド（例、ジメチルスルホキシド）、ヘテロ環化合物（例、ピリジン）、炭化水素（例、ベンゼン、ヘキサン）、アルキルハライド（例、クロロホルム、ジクロロメタン）、エステル（例、酢酸メチル、酢酸ブチル）、ケトン（例、アセトン、メチルエチルケトン）、エーテル（例、テトラヒドロフラン、１，２−ジメトキシエタン）が含まれる。アルキルハライドおよびケトンが好ましい。二種類以上の有機溶媒を併用してもよい。
塗布液は、公知の方法（例、カーテンコーティング法、押し出しコーティング法、ロールコーティング法、スピンコーティング法、ディップコーティング法、印刷コーティング法、スプレーコーティング法、スライドコーティング法）により実施できる。連続塗布により光学的異方性層を形成することが好ましい。カーテンコーティング法、ロールコーティング法およびスライドコーティング法が連続塗布に適している。
【０１２０】
配向させたディスコティック液晶性分子は、配向状態を維持して固定する。固定化は、重合反応により実施することが好ましい。重合反応には、熱重合開始剤を用いる熱重合反応と光重合開始剤を用いる光重合反応とが含まれる。光重合反応が好ましい。
光重合開始剤の例には、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジンおよびフェナジン化合物（特開昭６０−１０５６６７号公報、米国特許４２３９８５０号明細書記載）およびオキサジアゾール化合物（米国特許４２１２９７０号明細書記載）が含まれる。
光重合開始剤の使用量は、塗布液の固形分の０．０１乃至２０重量％であることが好ましく、０．５乃至５重量％であることがさらに好ましい。
ディスコティック液晶性分子の重合のための光照射は、紫外線を用いることが好ましい。
照射エネルギーは、２０乃至５０００ｍＪ／ｃｍ2 であることが好ましく、１００乃至８００ｍＪ／ｃｍ2 であることがさらに好ましい。光重合反応を促進するため、加熱条件下で光照射を実施してもよい。
光学的異方性層の厚さは、０．１乃至１０μｍであることが好ましく、０．５乃至５μｍであることがさらに好ましく、１乃至５μｍであることが最も好ましい。
【０１２１】
［第２光学的異方性層］
第２光学的異方性層を設けてもよい。第２光学的異方性層も、（第１）光学的異方性層と同様に、ディスコティック液晶性分子から形成された層であることが好ましい。ただし、第２光学的異方性層では、ディスコティック液晶性分子の円盤面と透明支持体表面との平均傾斜角が５°以上の状態でディスコティック液晶性分子が配向していることが好ましい。さらに、円盤面の傾斜角は、ディスコティック液晶性分子の円盤面と透明支持体表面との間の距離に伴って変化していることが好ましい。
このように円盤面の傾斜角が円盤面と透明支持体表面との間の距離に伴って変化しているように、ディスコティック液晶性分子を配向（ハイブリッド配向）させた光学補償シートについては、特開平７−２８７１２０号公報に記載がある。同公報では、面配向性透明支持体上にハイブリッド配向性ディスコティック液晶性分子から形成した光学的異方性層を設けた光学補償シートを、ＴＮ型液晶セルの視野角改善のために使用している。面配向性透明支持体の使用は、ＯＣＢ型液晶セルやＶＡ型液晶セル（特にＯＣＢ型液晶セル）においても有効である。面配向性透明支持体として用いるポリマーフイルムとしては、ポリカーボネートフイルムが代表的であるが、ポリカーボネートフイルムは寸度安定性に問題がある。また、ポリマーフイルムには、１００μｍ程度の厚さが必要である。さらに、ポリマーフイルムでは、面配向性の精密な制御も難しい。
【０１２２】
前述した（第１）光学的異方性層とディスコティック液晶性分子をハイブリッド配向させた第２光学的異方性層とを併用すると、特開平７−２８７１２０号公報に記載されている光学補償シートと同様の効果を得ることができる。すなわち、円盤面の平均傾斜角が５°未満の状態でディスコティック液晶性分子が配向させた（第１）光学的異方性層が、面配向性透明支持体と同様の光学的機能を示す。（第１）光学的異方性層は、面配向性透明支持体と比較して、非常に寸度安定性が優れている。また、光学的異方性層は、非常に薄い層（前述したように好ましくは、０．１乃至１０μｍ）として形成できる。さらに、ディスコティック液晶性分子の塗布量の制御により、１０００ｎｍ程度の面配向性を数ｎｍ単位で容易に制御できる。
第２光学的異方性層の詳細は、円盤面の平均傾斜角を５°未満の状態でディスコティック液晶性分子を配向させるための添加剤（セルロースの低級脂肪酸エステル、含フッ素界面活性剤および１，３，５−トリアジン環を有する化合物）を使用しないこと以外は、前述した（第１）光学的異方性層と同様である。
第２光学的異方性層と（第１）光学的異方性層との配置の順序について特に制限はない。ただし、第２光学的異方性層の方が（第１）光学的異方性層よりも配向膜（下記）の必要性が高いため、配向膜を一つだけ使用する場合は、配向膜側に第２光学的異方性層を設けることが好ましい。
【０１２３】
［配向膜］
配向膜は、光学的異方性層のディスコティック液晶性分子の配向方向を規定する機能を有する。
配向膜は、有機化合物（好ましくはポリマー）のラビング処理、無機化合物の斜方蒸着、マイクログルーブを有する層の形成、あるいはラングミュア・ブロジェット法（ＬＢ膜）による有機化合物（例、ω−トリコサン酸、ジオクタデシルメチルアンモニウムクロライド、ステアリル酸メチル）の累積のような手段で、設けることができる。さらに、電場あるいは磁場の付与により誘電体が配向する配向膜や、光照射により配向機能が生じる配向膜も知られている。
配向膜は、ポリマーのラビング処理により形成することが好ましい。ポリビニルアルコールが、好ましいポリマーである。疎水性基が結合している変性ポリビニルアルコールが特に好ましい。疎水性基は光学的異方性層のディスコティック液晶性分子と親和性があるため、疎水性基をポリビニルアルコールに導入することで、ディスコティック液晶性分子を均一に配向させることができる。疎水性基は、ポリビニルアルコールの主鎖末端または側鎖に結合させる。
疎水性基は、炭素原子数が６以上の脂肪族基（好ましくはアルキル基またはアルケニル基）または芳香族基が好ましい。
ラビング処理は、配向膜の表面を、紙や布で一定方向に、数回こすることにより実施する。
【０１２４】
なお、配向膜を用いて、光学的異方性層のディスコティック液晶性分子を配向させてから、光学的異方性層を透明支持体上に転写してもよい。配向状態で固定されたディスコティック液晶性分子は、配向膜がなくても配向状態を維持することができる。
また、（第１）光学的異方性層について微妙な数度の傾斜角が要求されない場合は、ラビング処理をする必要はなく、配向膜も不要である。ただし、ディスコティック液晶性分子と透明支持体との密着性を改善する目的で、界面でディスコティック液晶性分子と化学結合を形成する配向膜（特開平９−１５２５０９号公報記載）を用いてもよい。密着性改善の目的で配向膜を使用する場合は、ラビング処理を実施しなくてもよい。
【０１２５】
［透明支持体］
透明支持体としては、ポリマーフイルムまたはガラス板を用いる。ポリマーフイルムを用いることが好ましい。支持体が透明であるとは、光透過率が８０％以上であることを意味する。
ポリマーの例には、ポリカーボネート、ポリアリレート、ポリスルホン、ポリエーテルスルホン、ジアセチルセルロースおよびトリアセチルセルロースが含まれる。ポリカーボネート、ジアセチルセルロースおよびトリアセチルセルロースが好ましい。ポリマーフイルムは、ソルベントキャスト法により形成することが好ましい。
【０１２６】
透明支持体の光学的性質は、形成したフイルムの延伸（好ましくは二軸延伸）や縦横の収縮率の制御により調整することできる。
透明支持体とその上に設けられる層（接着層、配向膜あるいは光学的異方性層）との接着を改善するため、透明支持体に表面処理（例、グロー放電処理、コロナ放電処理、紫外線（ＵＶ）処理、火炎処理）を実施してもよい。グロー放電処理またはコロナ放電処理を実施することが好ましい。二種類以上の表面処理を組み合わせて実施してもよい。
透明支持体の厚さは、２０乃至５００μｍであることが好ましく、５０乃至２００μｍであることがさらに好ましい。
透明支持体の上に、接着層（下塗り層）を設けてもよい。接着層は、親水性ポリマー（例、ゼラチン）の塗布により形成することが好ましい。
接着層の厚さは、０．１乃至２μｍであることが好ましく、０．２乃至１μｍであることがさらに好ましい。
【０１２７】
［液晶セル］
前述したように、本発明は、ＶＡ液晶モードまたはＯＣＢ液晶モードの液晶セルを用いる液晶表示装置において特に有効である。
ＶＡ液晶モードの液晶セルでは、図１に示すように、棒状液晶性化合物を電圧無印加時に実質的に垂直に配向させ、電圧印加時に実質的に水平に配向させる。
ＯＣＢ液晶モードの液晶セルでは、図２に示すように、棒状液晶性分子を液晶セルの上部と下部とで実質的に逆の方向に配向させる。
【０１２８】
［液晶表示装置］
液晶表示装置は、液晶セル、液晶セルの両側に配置された一対の光学補償シートまたは液晶セルの片側に配置された光学補償シートおよびそれらの両側に配置された一対の偏光素子からなる。
液晶表示装置には、画像直視型、画像投影型や光変調型が含まれる。ＴＦＴやＭＩＭのような３端子または２端子素子を用いたアクティブマトリクス液晶表示装置にも本発明は有効である。
【０１２９】
【実施例】
［実施例１］
厚さ１００μｍ、サイズ２７０ｍｍ×１００ｍｍのトリアセチルセルロースフイルム（フジタック、富士写真フイルム（株）製）を透明支持体として用いた。
透明支持体上にアルキル変性ポリビニルアルコール（ＭＰ−２０３、クラレ（株）製）を０．５μｍの厚さに塗布、乾燥し、その表面をラビング処理して、配向膜を形成した。
配向膜の上に、以下の組成の塗布液をバーコーターを用いて塗布した。
【０１３０】
0004084483.tif 000042
【０１３１】
【化４１】
0004084483.tif 000043
【０１３２】
塗布層を１０６℃に加熱し、２Ｊの紫外線を照射し、ディスコティック液晶性化合物を重合させ、その配向状態を固定した。このようにして、光学的異方性層を形成し、光学補償シートを作成した。
【０１３３】
［比較例１］
ポリビニルブチラール（＃３０００−１、電気化学工業（株）製）を、セルロースアセテートブチレート（ＣＡＢ−５３１−１）に代えて、０．３重量部用いた以外は、実施例１と同様にして、光学補償シートを作成した。
【０１３４】
［比較例２］
セルロースアセテートブチレート（ＣＡＢ−５３１−１）を添加しなかった以外は、実施例１と同様にして、光学補償シートを作成した。
【０１３５】
［比較例３］
セルロースアセテートブチレート（ＣＡＢ−５３１−１）の添加量を、３．０重量部に変更した以外は、実施例１と同様にして、光学補償シートを作成した。
【０１３６】
［実施例２］
アセチル化度１７．５％、ブチリル化度３２．５％のセルロースアセテートブチレート（ＣＡＢ−３２１−０．１、イーストマンケミカル社製）を、ＣＡＢ−５３１−１に代えて、０．３重量部用い、塗布層の加熱温度を、１０６℃から１２３℃に変更した以外は、実施例１と同様にして、光学補償シートを作成した。
【０１３７】
［比較例４］
セルロースアセテートブチレート（ＣＡＢ−３２１−０．１）を添加しなかった以外は、実施例２と同様にして、光学補償シートを作成した。
【０１３８】
［実施例３］
アセチル化度２．０％、ブチリル化度５２．０％のセルロースアセテートブチレート（ＣＡＢ−５５１−０．２、イーストマンケミカル社製）を、ＣＡＢ−５３１−１に代えて、０．３重量部用い、塗布層の加熱温度を、１０６℃から１１２℃に変更し、紫外線の露光量を２Ｊから１Ｊに変更した以外は、実施例１と同様にして、光学補償シートを作成した。
【０１３９】
［比較例５］
セルロースアセテートブチレート（ＣＡＢ−５５１−０．２）を添加しなかった以外は、実施例３と同様にして、光学補償シートを作成した。
【０１４０】
［実施例４］
アセチル化度２．５％、ブチリル化度４５．０％のセルロースアセテートブチレート（ＣＡＢ−４８２−０．５、イーストマンケミカル社製）を、ＣＡＢ−５３１−１に代えて、０．５重量部用い、塗布層の加熱温度を、１０６℃から１４５℃に変更し、紫外線の露光量を２Ｊから３Ｊに変更した以外は、実施例１と同様にして、光学補償シートを作成した。
【０１４１】
［比較例６］
ポリビニルブチラール（＃３０００−１、電気化学工業（株）製）を、セルロースアセテートブチレート（ＣＡＢ−４８２−０．５）に代えて、０．５重量部用いた以外は、実施例４と同様にして、光学補償シートを作成した。
【０１４２】
［比較例７］
セルロースアセテートブチレート（ＣＡＢ−４８２−０．５）を添加しなかった以外は、実施例４と同様にして、光学補償シートを作成した。
【０１４３】
［実施例５］
下記のディスコティック液晶性化合物（２）を、ディスコティック液晶性化合物（１）に代えて、１００重量部用い、塗布層の加熱温度を、１０６℃から８５℃に変更した以外は、実施例１と同様にして、光学補償シートを作成した。
【０１４４】
【化４２】
0004084483.tif 000044
【０１４５】
［比較例８］
セルロースアセテートブチレート（ＣＡＢ−５３１−１）を添加しなかった以外は、実施例５と同様にして、光学補償シートを作成した。
【０１４６】
［実施例６］
下記のディスコティック液晶性化合物（３）を、ディスコティック液晶性化合物（１）に代えて、１００重量部用い、塗布層の加熱温度を、１０６℃から１２４℃に変更し、紫外線の露光量を２Ｊから１Ｊに変更した以外は、実施例１と同様にして光学補償シートを作成した。
【０１４７】
【化４３】
0004084483.tif 000045
【０１４８】
［比較例９］
セルロースアセテートブチレート（ＣＡＢ−５３１−１）を添加しなかった以外は、実施例６と同様にして、光学補償シートを作成した。
【０１４９】
［実施例７］
下記のディスコティック液晶性化合物（４）を、ディスコティック液晶性化合物（１）に代えて、１００重量部用い、塗布層の加熱温度を、１０６℃から９０℃に変更し、紫外線の露光量を２Ｊから５Ｊに変更した以外は、実施例１と同様にして光学補償シートを作成した。
【０１５０】
【化４４】
0004084483.tif 000046
【０１５１】
［比較例１０］
セルロースアセテートブチレート（ＣＡＢ−５３１−１）を添加しなかった以外は、実施例７と同様にして、光学補償シートを作成した。
【０１５２】
（光学補償シートの評価）
光学補償シートの光学的異方性層の光学的性質を、エリプソメーター（ＡＥＰ−１００、島津製作所（株）製）を用いて６３２．８ｎｍの波長で測定した。結果を第１表に示す。第１表における傾斜（°）は、レターデーションが最小となる方向（光軸）の傾斜角で、ディスコティック液晶性分子（ＤＬＣ）の円盤面と透明支持体表面との平均傾斜角度に相当する。Δｎｄは、厚み方向のレターデーション（ｎｍ）である。
【０１５３】
【表１】
0004084483.tif 000047
【０１５４】
［実施例８］
厚さ１００μｍ、サイズ２７０ｍｍ×１００ｍｍのトリアセチルセルロースフイルム（フジタック、富士写真フイルム（株）製）を透明支持体として用いた。
透明支持体上にアルキル変性ポリビニルアルコール（ＭＰ−２０３、クラレ（株）製）の水溶液をバーコーターで塗布、乾燥し、その表面をラビング処理して、配向膜を形成した。配向膜の厚さは、０．６５μｍであった。
配向膜の上に、以下の組成の塗布液をバーコーターを用いて塗布し、室温で乾燥した。形成した塗布層の厚さは、１．７μｍであった。
【０１５５】
0004084483.tif 000048
【０１５６】
【化４５】
0004084483.tif 000049
【０１５７】
塗布層を１１５℃に加熱し、ディスコティック液晶性化合物を配向させた。次に、高圧水銀灯を用いて紫外線を塗布層に６００ｍＪ／ｃｍ2 照射し、ディスコティック液晶性化合物を重合させ、その配向状態を固定した。このようにして、光学的異方性層を形成し、光学補償シートを作成した。
【０１５８】
［実施例９〜１９および比較例１１〜１５］
含フッ素界面活性剤の種類と量を、第２表に示すように変更した以外は、実施例８と同様にして光学補償シートを作成した。
【０１５９】
（光学補償シートの評価）
光学補償シートの光学的異方性層の光学的性質を、エリプソメーター（ＡＥＰ−１００、島津製作所（株）製）を用いて６３２．８ｎｍの波長で測定した。結果を第２表に示す。第２表における傾斜（°）は、レターデーションが最小となる方向（光軸）の傾斜角で、ディスコティック液晶性分子（ＤＬＣ）の円盤面と透明支持体表面との平均傾斜角度に相当する。Δｎｄは、厚み方向のレターデーション（ｎｍ）である。
【０１６０】
【表２】
0004084483.tif 000050
【０１６１】
【化４６】
0004084483.tif 000051
【０１６２】
【化４７】
0004084483.tif 000052
【０１６３】
【化４８】
0004084483.tif 000053
【０１６４】
【化４９】
0004084483.tif 000054
【０１６５】
【化５０】
0004084483.tif 000055
【０１６６】
【化５１】
0004084483.tif 000056
【０１６７】
【化５２】
0004084483.tif 000057
【０１６８】
【化５３】
0004084483.tif 000058
【０１６９】
［実施例２０］
厚さ０．８５ｍｍのガラス板を透明支持体として用いた。
透明支持体上にメタクリロイルオキシエチルイソシアネートで修飾した変性ポリビニルアルコール（特開平８−４８１９７号公報のポリマー番号１）の水溶液をバーコーターで塗布、乾燥し、その表面をラビング処理して、配向膜を形成した。配向膜の厚さは、０．６３μｍであった。
配向膜の上に、以下の組成の塗布液を、１０００ｒｐｍのスピンコーターを用いて塗布し、室温で乾燥した。形成した塗布層の厚さは、１．９μｍであった。
【０１７０】
0004084483.tif 000059
【０１７１】
【化５４】
0004084483.tif 000060
【０１７２】
塗布層を１８０℃に加熱し、ディスコティック液晶性化合物を配向させた。次に、高圧水銀灯を用いて紫外線を塗布層に６００ｍＪ／ｃｍ2 照射し、ディスコティック液晶性化合物を重合させ、その配向状態を固定した。このようにして、光学的異方性層を形成し、光学補償シートを作成した。
【０１７３】
［実施例２１〜３１および比較例１６〜１８］
ディスコティック液晶性化合物の種類、含フッ素界面活性剤の種類と量および塗布層の加熱温度を、第３表に示すように変更した以外は、実施例２０と同様にして光学補償シートを作成した。
【０１７４】
（光学補償シートの評価）
光学補償シートの光学的異方性層の光学的性質を、エリプソメーター（ＡＥＰ−１００、島津製作所（株）製）を用いて６３２．８ｎｍの波長で測定した。結果を第３表に示す。第３表における傾斜（°）は、レターデーションが最小となる方向（光軸）の傾斜角で、ディスコティック液晶性分子（ＤＬＣ）の円盤面と透明支持体表面との平均傾斜角度に相当する。Δｎｄは、厚み方向のレターデーション（ｎｍ）である。
【０１７５】
【表３】
0004084483.tif 000061
【０１７６】
【化５５】
0004084483.tif 000062
【０１７７】
【化５６】
0004084483.tif 000063
【０１７８】
【化５７】
0004084483.tif 000064
【０１７９】
【化５８】
0004084483.tif 000065
【０１８０】
【化５９】
0004084483.tif 000066
【０１８１】
【化６０】
0004084483.tif 000067
【０１８２】
【化６１】
0004084483.tif 000068
【０１８３】
［実施例３２］
厚さ１００μｍ、サイズ２７０ｍｍ×１００ｍｍのトリアセチルセルロースフイルム（フジタック、富士写真フイルム（株）製）を透明支持体として用いた。
透明支持体上にアルキル変性ポリビニルアルコール（ＭＰ−２０３、クラレ（株）製）を０．５μｍの厚さに塗布、乾燥して（ラビング処理を実施せずに）、配向膜を形成した。
配向膜の上に、実施例１で用いた組成の塗布液をバーコーターを用いて塗布した。
塗布層を１０６℃に加熱し、２Ｊの紫外線を照射し、ディスコティック液晶性化合物を重合させ、その配向状態を固定した。このようにして、光学的異方性層を形成し、光学補償シートを作成した。
【０１８４】
［実施例３３］
厚さ１００μｍ、サイズ２７０ｍｍ×１００ｍｍのトリアセチルセルロースフイルム（フジタック、富士写真フイルム（株）製）を透明支持体として用いた。
透明支持体の上に、実施例１で用いた組成の塗布液をバーコーターを用いて塗布した。
塗布層を１０６℃に加熱し、２Ｊの紫外線を照射し、ディスコティック液晶性化合物を重合させ、その配向状態を固定した。このようにして、光学的異方性層を形成し、光学補償シートを作成した。
【０１８５】
［実施例３４］
厚さ１００μｍ、サイズ２７０ｍｍ×１００ｍｍのトリアセチルセルロースフイルム（フジタック、富士写真フイルム（株）製）を透明支持体として用いた。
透明支持体上にアルキル変性ポリビニルアルコール（ＭＰ−２０３、クラレ（株）製）の水溶液をバーコーターで塗布、乾燥して（ラビング処理を実施せずに）、配向膜を形成した。配向膜の厚さは、０．６５μｍであった。
配向膜の上に、実施例８で用いた組成の塗布液をバーコーターを用いて塗布し、室温で乾燥した。形成した塗布層の厚さは、１．７μｍであった。
塗布層を１１５℃に加熱し、ディスコティック液晶性化合物を配向させた。次に、高圧水銀灯を用いて紫外線を塗布層に６００ｍＪ／ｃｍ2 照射し、ディスコティック液晶性化合物を重合させ、その配向状態を固定した。このようにして、光学的異方性層を形成し、光学補償シートを作成した。
【０１８６】
［実施例３５］
厚さ１００μｍ、サイズ２７０ｍｍ×１００ｍｍのトリアセチルセルロースフイルム（フジタック、富士写真フイルム（株）製）を透明支持体として用いた。
透明支持体の上に、実施例８で用いた組成の塗布液をバーコーターを用いて塗布し、室温で乾燥した。形成した塗布層の厚さは、１．７μｍであった。
塗布層を１１５℃に加熱し、ディスコティック液晶性化合物を配向させた。次に、高圧水銀灯を用いて紫外線を塗布層に６００ｍＪ／ｃｍ2 照射し、ディスコティック液晶性化合物を重合させ、その配向状態を固定した。このようにして、光学的異方性層を形成し、光学補償シートを作成した。
【０１８７】
［実施例３６］
厚さ０．８５ｍｍのガラス板を透明支持体として用いた。
透明支持体上にメタクリロイルオキシエチルイソシアネートで修飾した変性ポリビニルアルコール（特開平８−４８１９７号公報のポリマー番号１）の水溶液をバーコーターで塗布、乾燥して（ラビング処理を実施せずに）、配向膜を形成した。配向膜の厚さは、０．６３μｍであった。
配向膜の上に、実施例２０で用いた組成の塗布液を、１０００ｒｐｍのスピンコーターを用いて塗布し、室温で乾燥した。形成した塗布層の厚さは、１．９μｍであった。
塗布層を１８０℃に加熱し、ディスコティック液晶性化合物を配向させた。次に、高圧水銀灯を用いて紫外線を塗布層に６００ｍＪ／ｃｍ2 照射し、ディスコティック液晶性化合物を重合させ、その配向状態を固定した。このようにして、光学的異方性層を形成し、光学補償シートを作成した。
【０１８８】
［実施例３７］
厚さ０．８５ｍｍのガラス板を透明支持体として用いた。
透明支持体の上に、実施例２０で用いた組成の塗布液を、１０００ｒｐｍのスピンコーターを用いて塗布し、室温で乾燥した。形成した塗布層の厚さは、１．９μｍであった。
塗布層を１８０℃に加熱し、ディスコティック液晶性化合物を配向させた。次に、高圧水銀灯を用いて紫外線を塗布層に６００ｍＪ／ｃｍ2 照射し、ディスコティック液晶性化合物を重合させ、その配向状態を固定した。このようにして、光学的異方性層を形成し、光学補償シートを作成した。
【０１８９】
（光学補償シートの評価）
光学補償シートの光学的異方性層の光学的性質を、エリプソメーター（ＡＥＰ−１００、島津製作所（株）製）を用いて６３２．８ｎｍの波長で測定した。結果を第４表に示す。第４表における傾斜（°）は、レターデーションが最小となる方向（光軸）の傾斜角で、ディスコティック液晶性分子（ＤＬＣ）の円盤面と透明支持体表面との平均傾斜角度に相当する。Δｎｄは、厚み方向のレターデーション（ｎｍ）である。
【０１９０】
【表４】
0004084483.tif 000069
【０１９１】
［比較例１９］
厚さ０．８５ｍｍのガラス板を透明支持体として用いた。
透明支持体上にメタクリロイルオキシエチルイソシアネートで修飾した変性ポリビニルアルコール（特開平８−４８１９７号公報のポリマー番号１）の水溶液をバーコーターで塗布、乾燥し、その表面をラビング処理して、配向膜を形成した。配向膜の厚さは、０．５４μｍであった。
配向膜の上に、下記の組成の塗布液を、１０００ｒｐｍのスピンコーターを用いて塗布し、室温で乾燥した。形成した塗布層の厚さは、１．３４μｍであった。
【０１９２】
0004084483.tif 000070
塗布層を１３５℃に加熱し、ディスコティック液晶性化合物を配向させた。次に、高圧水銀灯を用いて紫外線を塗布層に６００ｍＪ／ｃｍ2 照射し、ディスコティック液晶性化合物を重合させ、その配向状態を固定した。このようにして、光学的異方性層を形成し、光学補償シートを作成した。
【０１９３】
［実施例３８］
比較例１９で形成した光学的異方性層を第２光学的異方性層として、その上に、以下の組成の塗布液をバーコーターを用いて塗布した。
【０１９４】
0004084483.tif 000071
【０１９５】
塗布層を１０６℃に加熱し、紫外線を塗布層に２Ｊ／ｃｍ2 照射し、ディスコティック液晶性化合物を重合させ、その配向状態を固定した。このようにして、第１光学的異方性層を形成し、光学補償シートを作成した。
【０１９６】
（光学補償シートの評価）
液晶の異常光と常光の屈折率の差と液晶セルのギャップサイズの積が３５０ｎｍであるＯＣＢ型液晶セルの上下に、比較例１９または実施例３８で作成した光学補償シートを二枚装着し、液晶セルに対して０Ｖ〜５Ｖの４０Ｈｚ矩形波における透過率（Ｔ）の角度依存性を測定した。
液晶セル表面の法線方向からのコントラスト比（Ｔ1V／Ｔ5V）が１０を示す位置までの角度を視野角と定義し、上下左右の視野角を求めた。結果を第５表に示す。
【０１９７】
【表５】
0004084483.tif 000072
【０１９８】
［実施例３９］
厚さ１００μｍ、サイズ２７０ｍｍ×１００ｍｍのトリアセチルセルロースフイルム（フジタック、富士写真フイルム（株）製）を透明支持体として用いた。
透明支持体上にアルキル変性ポリビニルアルコール（ＭＰ−２０３、クラレ（株）製）の水溶液をバーコーターで塗布、乾燥し、その表面をラビング処理して、配向膜を形成した。配向膜の厚さは、０．６５μｍであった。
配向膜の上に、以下の組成の塗布液をバーコーターを用いて塗布し、室温で乾燥した。形成した塗布層の厚さは、１．７μｍであった。
【０１９９】
0004084483.tif 000073
【０２００】
【化６２】
0004084483.tif 000074
【０２０１】
塗布層を１２０℃に加熱し、ディスコティック液晶性化合物を配向させた。次に、高圧水銀灯を用いて紫外線を塗布層に６００ｍＪ／ｃｍ2 照射し、ディスコティック液晶性化合物を重合させ、その配向状態を固定した。このようにして、光学的異方性層を形成し、光学補償シートを作成した。
【０２０２】
［実施例４０〜５９および比較例２０、２１］
メラミン化合物の種類と量を、第６表に示すように変更した以外は、実施例３９と同様にして光学補償シートを作成した。
【０２０３】
（光学補償シートの評価）
光学補償シートの光学的異方性層の光学的性質を、エリプソメーター（ＡＥＰ−１００、島津製作所（株）製）を用いて６３２．８ｎｍの波長で測定した。結果を第６表に示す。第６表における傾斜（°）は、レターデーションが最小となる方向（光軸）の傾斜角で、ディスコティック液晶性分子（ＤＬＣ）の円盤面と透明支持体表面との平均傾斜角度に相当する。Δｎｄは、厚み方向のレターデーション（ｎｍ）である。
【０２０４】
【表６】
0004084483.tif 000075
【０２０５】
【化６３】
0004084483.tif 000076
【０２０６】
【化６４】
0004084483.tif 000077
【０２０７】
【化６５】
0004084483.tif 000078
【０２０８】
【化６６】
0004084483.tif 000079
【０２０９】
【化６７】
0004084483.tif 000080
【０２１０】
【化６８】
0004084483.tif 000081
【０２１１】
【化６９】
0004084483.tif 000082
【０２１２】
【化７０】
0004084483.tif 000083
【０２１３】
【化７１】
0004084483.tif 000084
【０２１４】
【化７２】
0004084483.tif 000085
【０２１５】
【化７３】
0004084483.tif 000086
【０２１６】
【化７４】
0004084483.tif 000087
【０２１７】
【化７５】
0004084483.tif 000088
【０２１８】
【化７６】
0004084483.tif 000089
【０２１９】
【化７７】
0004084483.tif 000090
【０２２０】
【化７８】
0004084483.tif 000091
【０２２１】
［実施例６０］
厚さ０．８５ｍｍのガラス板を透明支持体として用いた。
透明支持体上にメタクリロイルオキシエチルイソシアネートで修飾した変性ポリビニルアルコール（特開平８−４８１９７号公報のポリマー番号１）の水溶液をバーコーターで塗布、乾燥し、その表面をラビング処理して、配向膜を形成した。配向膜の厚さは、０．６３μｍであった。
配向膜の上に、以下の組成の塗布液を、１０００ｒｐｍのスピンコーターを用いて塗布し、室温で乾燥した。形成した塗布層の厚さは、１．９μｍであった。
【０２２２】
0004084483.tif 000092
【０２２３】
塗布層を１８０℃に加熱し、ディスコティック液晶性化合物を配向させた。次に、高圧水銀灯を用いて紫外線を塗布層に６００ｍＪ／ｃｍ2 照射し、ディスコティック液晶性化合物を重合させ、その配向状態を固定した。このようにして、光学的異方性層を形成し、光学補償シートを作成した。
【０２２４】
［実施例６１〜８５および比較例２２〜２３］
ディスコティック液晶性化合物の種類、メラミン化合物の種類と量および塗布層の加熱温度を、第７表に示すように変更した以外は、実施例６０と同様にして光学補償シートを作成した。
【０２２５】
（光学補償シートの評価）
光学補償シートの光学的異方性層の光学的性質を、エリプソメーター（ＡＥＰ−１００、島津製作所（株）製）を用いて６３２．８ｎｍの波長で測定した。結果を第７表に示す。第７表における傾斜（°）は、レターデーションが最小となる方向（光軸）の傾斜角で、ディスコティック液晶性分子（ＤＬＣ）の円盤面と透明支持体表面との平均傾斜角度に相当する。Δｎｄは、厚み方向のレターデーション（ｎｍ）である。
【０２２６】
【表７】
0004084483.tif 000093
0004084483.tif 000094
【０２２７】
【化７９】
0004084483.tif 000095
【０２２８】
【化８０】
0004084483.tif 000096
【０２２９】
【化８１】
0004084483.tif 000097
【０２３０】
【化８２】
0004084483.tif 000098
【０２３１】
【化８３】
0004084483.tif 000099
【０２３２】
【化８４】
0004084483.tif 000100
【０２３３】
【化８５】
0004084483.tif 000101
【０２３４】
【化８６】
0004084483.tif 000102
【０２３５】
【化８７】
0004084483.tif 000103
【０２３６】
［予備実験１］
ガラス板を透明支持体として用いた。
透明支持体上にアルキル変性ポリビニルアルコール（ＭＰ−２０３、クラレ（株）製）の水溶液をバーコーターで塗布、乾燥し、配向膜を形成した。
配向膜の上に、以下の組成の塗布液を、スピンコーターを用いて塗布し、室温で乾燥した。
【０２３７】
0004084483.tif 000104
【０２３８】
【化８８】
0004084483.tif 000105
【０２３９】
得られた試料を徐々に加熱し、液晶相の変化を偏光顕微鏡で観察した。その結果、１１６乃至１８０℃の範囲で液晶状態であることが認められた。
試料を速やかに室温に冷却し、配向状態のまま、エリプソメーター（ＡＥＰ−１００、島津製作所（株）製）を用いて光軸の傾斜角を調べたところ、２．９±０．４゜であった。
【０２４０】
［予備実験２］
メラミンポリマー（ＭＰ−５）の添加量を１０重量部に変更した以外は、予備実験１と同様に試料を作成した評価した。
その結果、１１１乃至１５１℃の範囲で液晶状態であることが認められた。また、光軸の傾斜角は、２．９±０．７゜であった。
【０２４１】
［予備実験３］
メラミンポリマー（ＭＰ−５）を添加しなかった以外は、予備実験１と同様に試料を作成した評価した。
その結果、１２６乃至１８３℃の範囲で液晶状態であることが認められた。ただし、液晶状態ではシュリーレン模様が認められ、液晶性分子は均一に配向していなかた。
【０２４２】
［実施例８６］
厚さ１００μｍのトリアセチルセルロースフイルム（フジタック、富士写真フイルム（株）製）を透明支持体として用いた。
透明支持体上にアルキル変性ポリビニルアルコール（ＭＰ−２０３、クラレ（株）製）の水溶液をバーコーターで塗布、乾燥して、配向膜を形成した。
配向膜の上に、以下の組成の塗布液をバーコーターを用いて塗布し、室温で乾燥した。
【０２４３】
0004084483.tif 000106
【０２４４】
塗布層を１３０℃に加熱し、ディスコティック液晶性化合物を配向させた。次に、高圧水銀灯を用いて紫外線を塗布層に６００ｍＪ／ｃｍ2 照射し、ディスコティック液晶性化合物を重合させ、その配向状態を固定した。このようにして、光学的異方性層を形成し、光学補償シートを作成した。
光学異方性層は、室温においても重合前の液晶状態を有しており、再び１３０℃に加熱しても、液晶性を示すことはなかった。エリプソメーター（ＡＥＰ−１００、島津製作所（株）製）を用いて、光軸の傾斜角を調べたところ、５゜未満であった。
【０２４５】
［実施例８７］
メラミンポリマー（ＭＰ−５）に代えて、メラミンポリマー（ＭＰ−７）を同量用いた以外は、実施例８６と同様にして、光学補償シートを作成した。
【０２４６】
【化８９】
0004084483.tif 000107
【０２４７】
光学異方性層は、室温においても重合前の液晶状態を有しており、再び１３０℃に加熱しても、液晶性を示すことはなかった。エリプソメーター（ＡＥＰ−１００、島津製作所（株）製）を用いて、光軸の傾斜角を調べたところ、５゜未満であった。
【図面の簡単な説明】
【図１】電圧無印加時（ｏｆｆ）および電圧印加時（ｏｎ）のＶＡ液晶セル内の棒状液晶性分子の配向状態および光学的異方性層内のディスコティック液晶性分子の配向状態を模式的に示す断面図である。
【図２】電圧無印加時（ｏｆｆ）および電圧印加時（ｏｎ）のＯＣＢ液晶セル内の棒状液晶性分子の配向状態および光学的異方性層と第２光学的異方性層内のディスコティック液晶性分子の配向状態を模式的に示す断面図である。
【符号の説明】
１１、２１  液晶セルの上基板
１２、２２  液晶
１２ａ〜１２ｄ、２２ａ〜２２ｄ  棒状液晶性化合物
１３、２３  液晶セルの下基板
１４、２４  光学的異方性層
２５  第２光学的異方性層
１４ａ、２４ａ、２５ａ、２５ｂ、２５ｃ  ディスコティック液晶性分子
１５、２６  配向膜
１６、２７  透明支持体
ｏｆｆ  電圧無印加時
ｏｎ  電圧印加時
θ、θａ、θｂ、θｃ  ディスコティック液晶性分子の円盤面と透明支持体表面との傾斜角
【図１】
0004084483.tif 000108
【図２】
0004084483.tif 000109